(57)【要約】  従来のポリアミド化合物よりも特性が優れたポリアミド化合物を提供する。  下記一般式（１）で表されるジカルボン酸単位と、下記一般式（２）で表されるジアミン単位と、を含有することを特徴とするポリアミド化合物である。本発明のポリアミド化合物は、エネルギー吸収性が高いこと、耐吸水率が高いこと、非結晶性（透明性）であること、を特徴とする。【化１】2017006748.tif 000052【化２】2017006748.tif 000053
2017006748.tif 000002
【特許請求の範囲】
【請求項１】
下記一般式（１）で表されるジカルボン酸単位と、下記一般式（２）で表されるジアミン単位と、を含有することを特徴とするポリアミド化合物。
【化１】
2017006748.tif 000048
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【化２】
2017006748.tif 000049
（Ａは、炭素数１〜１８の２価の有機基を示す。）
【請求項２】
更に、下記一般式（３）で表されるジアミン単位、を含有することを特徴とする請求項１に記載のポリアミド化合物。
【化３】
2017006748.tif 000050
（Ｂは、炭素数１〜１８の２価の有機基を示す。但し、ＡとＢとは異なるものとする。）
【請求項３】
下記一般式（４）で表される構造を有するジカルボン酸化合物と、ジアミン化合物と、を反応させることを特徴とする請求項１又は２に記載のポリアミド化合物の製造方法。
【化４】
2017006748.tif 000051
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【発明の詳細な説明】
【技術分野】
【０００１】
本発明は、ポリアミド化合物、及びその製造方法に関する。特に、耐吸水特性等に優れたポリアミド化合物、及びその製造方法に関する。
【背景技術】
【０００２】
地球温暖化防止や資源リスク低減の観点から石油系ポリマーに代わって、植物由来の化合物を出発原料としたポリマーが注目されている（例えば非特許文献１〜３参照）。
ところが、その代表的例のポリ乳酸は、植物由来の化合物であるが、耐熱性、耐加水分解性に課題がある。よって、ポリ乳酸のみでは、適用範囲が限られてしまう。例えば、ポリ乳酸の特性から、ポリ乳酸を適用できない自動車部品等もある。
このような状況のもと、ポリ乳酸以外の植物由来の高性能ポリマーの開発が望まれている。【０００３】
従来からポリアミド化合物として、ε‐カプロラクタムを重合したＰＡ６を始め、ジカルボン酸とジアミンを重合したＰＡ６６、ＰＡ６１０、ＰＡ１０１０などが知られている。また、植物由来のポリアミド化合物であるＰＡ１１は１１−アミノウンデカン酸の重合により得られている。【０００４】
しかしながら、ε‐カプロラクタム、ジカルボン酸とジアミン、１１-アミノウンデカンの重合により得られる従来のポリアミド化合物では、十分な特性が得られない場合があった。例えば、柔軟性の不足、吸水率が高い、エネルギー吸収性が低い、結晶性樹脂である等の改善すべき特性を有している場合があった。
【先行技術文献】
【非特許文献】
【０００５】
【非特許文献１】S. Chatti, M. Bortolussi, A. Loupy, J. C. Blais, D. Bogdal, M. Majdoub. Eur. Polym. J. 38, 1851 (2002).
【非特許文献２】S. Chatti, H. R. Kricheldorf. G. Schwarz. J. Polym. Sci. Part A: Polym. Chem. 44, 3616 (2006).
【非特許文献３】C. -H. Lee, H. Takagi, H. Okamoto, M. Kato. J. Appl. Polym. Sci. 127, 530 (2013).
【発明の概要】
【発明が解決しようとする課題】
【０００６】
本発明は、上記実情に鑑みてなされたものであり、従来のポリアミド化合物よりも特性が優れたポリアミド化合物を提供することを目的とする。
【課題を解決するための手段】
【０００７】
本発明者らは、上記従来技術を鑑み、鋭意研究を重ねた結果、新規なポリアミド化合物を開発した。
そして、この新規なポリアミド化合物は、従来のポリアミド化合物には見られない優れた特性を有するという予想外の事実を見いだした。本発明は、この知見に基づいてなされたものである。【０００８】
すなわち、請求項１に記載の発明は、
下記一般式（１）で表されるジカルボン酸単位と、下記一般式（２）で表されるジアミン単位と、を含有することを特徴とするポリアミド化合物であることを要旨とする。
【化１】
2017006748.tif 000003
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【化２】
2017006748.tif 000004
（Ａは、炭素数１〜１８の２価の有機基を示す。）
【０００９】
請求項２に記載の発明は、
更に、下記一般式（３）で表されるジアミン単位、を含有することを特徴とする請求項１に記載のポリアミド化合物である。
【化３】
2017006748.tif 000005
（Ｂは、炭素数１〜１８の２価の有機基を示す。但し、ＡとＢとは異なるものとする。）
【００１０】
請求項３に記載の発明は、
下記一般式（４）で表される構造を有するジカルボン酸化合物と、ジアミン化合物と、を反応させることを特徴とする請求項１又は２に記載のポリアミド化合物の製造方法である。
【化４】
2017006748.tif 000006
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【発明の効果】
【００１１】
本発明のポリアミド化合物は、長鎖を有するから耐吸水特性に優れる。【００１２】
また、本発明のポリアミド化合物の製造方法によれば、耐吸水特性に優れたポリアミド化合物を製造することができる。
【図面の簡単な説明】
【００１３】
本発明について、本発明による典型的な実施形態の非限定的な例を挙げ、言及された複数の図面を参照しつつ以下の詳細な記述にて更に説明する。
【図１】従来のポリアミド化合物と実施例のポリアミド化合物との吸水率を比較して示すグラフである。
【図２】従来の衝撃吸収樹脂と実施例のポリアミド化合物のtanδを比較して示すグラフである。
【図３】tanδの値から推定した実施例のポリアミド化合物の衝撃吸収率を示すグラフである。
【発明を実施するための形態】
【００１４】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１５】
以下、本発明を詳しく説明する。
〔１〕ポリアミド化合物
本発明のポリアミド化合物は、下記一般式（１）で表されるジカルボン酸単位と、下記一般式（２）で表されるジアミン単位と、を含有する。
【化５】
2017006748.tif 000007
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【化６】
2017006748.tif 000008
（Ａは、炭素数１〜１８の２価の有機基を示す。）
【００１６】
本発明のポリアミド化合物は、本発明の効果を損なわない範囲で、上記以外の構成単位をさらに含んでいてもよい。
【００１７】
本発明のポリアミド化合物において、ジカルボン酸単位の含有量は、特に限定されない。ジカルボン酸単位の含有量は、通常、５〜５０モル％であり、好ましくは２０〜５０モル％であり、更に好ましくは３０〜５０モル％である。
本発明のポリアミド化合物において、ジアミン単位の含有量は、特に限定されない。ジアミン単位の含有量は、通常、５〜５０モル％であり、好ましくは２０〜５０モル％であり、更に好ましくは３０〜５０モル％である。
ジカルボン酸単位とジアミン単位との含有量の割合は、重合反応の観点から、ほぼ同量であることが好ましく、ジカルボン酸単位の含有量がジアミン単位の含有量の±１モル％であることがより好ましい。
【００１８】
〔１−１〕ジカルボン酸単位
本発明のポリアミド化合物では、上述のように下記一般式（１）で表されるジカルボン酸単位を含有する。
【化７】
2017006748.tif 000009
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【００１９】
上記一般式（１）を構成する置換基Ｒ１、Ｒ２が、炭素数１〜１８の直鎖状もしくは分岐状のアルキル基である場合、これらは直鎖状でもよいし、分岐状でもよい。その例としては、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｎ−ヘキシル基、ｎ−ヘプチル基、ｎ−オクチル基、２−エチルへキシル基、ノニル基、デシル基、ドデシル基等が挙げられる。
【００２０】
置換基Ｒ１、Ｒ２が、脂環式骨格を有する炭素数３〜８の１価の炭化水素基である場合、その例としては、シクロプロピル基、シクロブチル基、シクロペンチル基、シクロヘプチル基、シクロオクチル基、ノルボルネン基等が挙げられる。
置換基Ｒ１、Ｒ２が、炭素数１〜１８の直鎖状もしくは分岐状のアルコキシル基である場合、その例としては、メトキシ基、エトキシ基、ヒドロキシエトキシ基、プロポキシ基、ヒドロキシプロポキシ基、ブトキシ基などが挙げられる。
【００２１】
ジカルボン酸単位として、Ｒ１及びＲ２が、炭素数６〜１８の直鎖状のアルキル基のものが好適に使用される。また、ｎは１０〜１４の整数のものが好ましい。また、ｍは１０〜１４の整数のものが好ましい。ｎ、ｍがこの範囲内であると、分子中に水素結合の含有割合が少なくなり、耐水性が向上するからである。
特に、ｎとｍが等しいものが好ましい。
【００２２】
ジカルボン酸単位として、以下の式（５）に示す単位が特に好ましい。式（５）に示す単位は、植物由来であり、地球温暖化防止や資源リスク低減の観点から好ましい。
【化８】
2017006748.tif 000010
【００２３】
本発明のポリアミド化合物中のジカルボン酸単位の合計を１００モル％とした場合に、上述の一般式（１）で表されるジカルボン酸単位の含有量は特に限定されない。一般式（１）で表されるジカルボン酸単位を３０〜１００モル％含むことが好ましく、５０〜１００モル％含むことが更に好ましく、７０〜１００モル％含むことが特に好ましい。一般式（１）で表されるジカルボン酸単位の含有量をこの範囲とすると、耐吸水特性が優れるからである。
【００２４】
一般式（１）で表されるジカルボン酸単位以外のジカルボン酸単位を構成しうる化合物は、特に限定されない。
例えば、ジカルボン酸化合物の具体例としては、シュウ酸、マロン酸、フマル酸、マレイン酸、コハク酸、グルタル酸、アジピン酸、ピメリン酸、スベリン酸、アゼライン酸、セバシン酸、ドデカン二酸などの炭素数２〜２５の直鎖脂肪族ジカルボン酸、又は、トリグリセリドの分留により得られる不飽和脂肪酸を二量化した炭素数１４〜４８の二量化脂肪族ジカルボン酸（ダイマー酸）及びこれらの水素添加物（水添ダイマー酸）などの脂肪族ジカルボン酸、１，４−シクロヘキサンジカルボン酸などの脂環族ジカルボン酸、および、テレフタル酸、イソフタル酸、１，３−ベンゼン二酢酸、１，４−ベンゼン二酢酸などの芳香族ジカルボン酸を例示できる。また、これらのジカルボン酸化合物の誘導体を用いてもよい。誘導体としては、カルボン酸ハロゲン化物等が挙げられる。これらは単独で又は２種以上を組み合わせて用いることができる。
本発明のポリアミド化合物中のジカルボン酸単位の合計を１００モル％とした場合に、上述の一般式（１）で表されるジカルボン酸以外のジカルボン酸単位の含有量は特に限定されない。一般式（１）で表されるジカルボン酸以外のジカルボン酸単位の含有量は、５０モル％未満であることが好ましく、２０モル％未満であることが更に好ましく、１０モル％未満であることが特に好ましい。一般式（１）で表されるジカルボン酸単位以外のジカルボン酸単位の含有量をこの範囲とすると、耐吸水特性が向上するからである。
【００２５】
〔１−２〕ジアミン単位
本発明のポリアミド化合物中のジアミン単位には、少なくとも一般式（２）で表されるジアミン単位が含まれる。
【化９】
2017006748.tif 000011
（Ａは、炭素数１〜１８の２価の有機基を示す。）
【００２６】
炭素数１〜１８の２価の有機基は、特に限定されない。２価の有機基には、芳香環を有しない二価の有機基と、芳香環を有する二価の有機基が含まれる。二価の有機基としては、限定されるものではないが、アルキレン基、シクロアルキレン基、アルケニレン基、シクロアルケニレン基、アルキニレン基、シクロアルキニレン基、アリーレン基などが挙げられる。
芳香環を有しない二価の有機基としては、例えば、−（ＣＨ２）３−、−（ＣＨ２）４−、−ＣＨ２ＣＨ（ＣＨ３）−、−（ＣＨ２）６−、−（ＣＨ２）８−、−（ＣＨ２）１０−、−（ＣＨ２）１２−等の直鎖状又は分岐状のアルキレン基が挙げられる。
芳香環を有する２価の有機基としては、具体的に、１，２−フェニレン基、３−フルオロ−１，２−フェニレン基、４−フルオロ−１，２−フェニレン基、３−メトキシ−１，２−フェニレン基、４−メトキシ−１，２−フェニレン基、３−メチル−１，２−フェニレン基、４−メチル−１，２−フェニレン基、１，３−フェニレン基、２−フルオロ−１，３−フェニレン基、４−フルオロ−１，３−フェニレン基、５−フルオロ−１，３−フェニレン基、２−メトキシ−１，３−フェニレン基、４−メトキシ−１，３−フェニレン基、５−メトキシ−１，３−フェニレン基、２−メチル−１，３−フェニレン基、４−メチル−１，３−フェニレン基、５−メチル−１，３−フェニレン基、１，４−フェニレン基、２−フルオロ−１，４−フェニレン基、２−メトキシ−１，４−フェニレン基、２−メチル−１，４−フェニレン基、４，４’−ビフェニレン基、３，４’−ビフェニレン基、３，３’−ビフェニレン基などが挙げられる。
２価の有機基としては、芳香環を１〜７有する二価の有機基が好ましい。これらの２価の有機基を有するジアミン単位を有するポリアミド化合物は衝撃吸収率が高くなる傾向にあるからである。
【００２７】
２価の有機基の具体例としては、下記に示される有機基が好適に例示される。
【化１０】
2017006748.tif 000012
【００２８】
また、ジアミン単位を構成しうる化合物としては、下記に示されるジアミンが好適に例示される。
【化１１】
2017006748.tif 000013
【００２９】
本発明のポリアミド化合物中のジアミン単位の合計を１００モル％とした場合に、上述の一般式（２）で表されるジアミン単位の含有量は特に限定されない。一般式（２）で表されるジアミン単位を５〜１００モル％含むことが好ましく、２０〜１００モル％含むことが更に好ましく、３０〜１００モル％含むことが特に好ましい。一般式（２）で表されるジアミン酸単位の含有量をこの範囲とすると、耐吸水特性が優れるからである。
【００３０】
本発明のポリアミド化合物中のジアミン単位には、上記一般式（２）で表されるジアミン単位の他に、一般式（３）で表されるジアミン単位を含んでいてもよい。
【化１２】
2017006748.tif 000014
（Ｂは、炭素数１〜１８の２価の有機基を示す。但し、ＡとＢとは異なるものとする。）
【００３１】
Ｂについての炭素数１〜１８の２価の有機基については、一般式（２）のＡの説明をそのまま適用できる。但し、ＡとＢとは異なるものである。
ポリアミド化合物が、一般式（２）で表されるジアミン単位に加えて、一般式（３）で表されるジアミン単位を含むことによって、種々の特性を付与することが可能となる。
【００３２】
一般式（２）で表されるジアミン単位を構成しうる化合物と、一般式（３）で表されるジアミン単位を構成しうる化合物の好ましい組み合わせとしては、例えば、下記の組み合わせが挙げられる。
【化１３】
2017006748.tif 000015
（Ｍ−１）
【化１４】
2017006748.tif 000016
（Ｍ−２）
【化１５】
2017006748.tif 000017
（Ｍ−３）
【化１６】
2017006748.tif 000018
（Ｍ−４）
【化１７】
2017006748.tif 000019
（Ｍ−５）
【化１８】
2017006748.tif 000020
（Ｍ−６）
【００３３】
一般式（２）で表されるジアミン単位の他に、一般式（３）で表されるジアミン単位を含んでいる場合には、ポリアミド化合物中のジアミン単位の合計１００モル％中に、一般式（２）で表されるジアミン単位及び一般式（３）で表されるジアミン単位の合計を、５０〜１００モル％含むことが好ましく、６０〜１００モル％含むことが更に好ましく、７０〜１００モル％含むことが特に好ましい。この範囲内とすると、耐吸水特性が優れるからである。
一般式（２）で表されるジアミン単位の他に、一般式（３）で表されるジアミン単位を含んでいる場合には、一般式（２）で表されるジアミン単位：一般式（３）で表されるジアミン単位のモル比が１：０．０１〜１：１００であることが好ましく、１：０．１〜１：１０であることが更に好ましく、１：０．３〜１：３であることが更に好ましい。
【００３４】
一般式（２）で表されるジアミン単位の他に、一般式（３）で表されるジアミン単位を含むポリアミド化合物においては、一般式（１）で表されるジカルボン酸単位及び一般式（２）で表されるジアミン単位からなるくり返し単位と、一般式（１）で表されるジカルボン酸単位及び一般式（３）で表されるジアミン単位からなるくり返し単位とは、ランダムにポリアミド化合物中に存在していてもよい。
また、一般式（１）で表されるジカルボン酸単位及び一般式（２）で表されるジアミン単位からなるくり返し単位と、一般式（１）で表されるジカルボン酸単位及び一般式（３）で表されるジアミン単位からなるくり返し単位とが、それぞれブロック状になってポリアミド化合物中に存在していてもよい。すなわち、このブロック状の場合には、一般式（１）で表されるジカルボン酸単位及び一般式（２）で表されるジアミン単位からなるくり返し単位のみが集まっているブロックと、一般式（１）で表されるジカルボン酸単位及び一般式（３）で表されるジアミン単位からなるくり返し単位のみが集まっているブロックが存在することになる。そして、これらのブロックを有するポリアミド化合物では、一般式（１）で表されるジカルボン酸単位及び一般式（２）で表されるジアミン単位からなるくり返し単位のみからなるポリアミド化合物の性質と、一般式（１）で表されるジカルボン酸単位及び一般式（３）で表されるジアミン単位からなるくり返し単位のみからなるポリアミド化合物の性質とを兼ね備えている。
【００３５】
一般式（２）（３）で表されるジアミン単位以外のジアミン単位を構成しうる化合物は、特に限定されない。
例えば、一般式（２）（３）で表されるジアミン単位以外のジアミンとしては、公知の脂肪族ジアミン、脂環式ジアミン、芳香族ジアミン、ジアミノオルガノシロキサンなどを挙げることができる。
【００３６】
一般式（２）（３）で表されるジアミン単位以外のジアミン単位を構成しうる脂肪族ジアミンとして、例えば１，１−メタキシリレンジアミン、１，３−プロパンジアミン、ペンタメチレンジアミンなどを挙げることができる。
脂環式ジアミンとして、例えば４，４’−メチレンビス（シクロヘキシルアミン）、１，３−ビス（アミノメチル）シクロヘキサンなどを挙げることができる。
芳香族ジアミンとして、例えばｏ−フェニレンジアミン、ｍ−フェニレンジアミン、４，４’−ジアミノジフェニルメタン、１，５−ジアミノナフタレン、２，２’−ジメチル−４，４’−ジアミノビフェニル、４，４’−ジアミノ−２，２’−ビス（トリフルオロメチル）ビフェニル、２，７−ジアミノフルオレン、４，４’−ジアミノ−２，２’−ジメチルビフェニル、９，９−ビス（４−アミノフェニル）フルオレン、２，２−ビス［４−（４−アミノフェノキシ）フェニル］ヘキサフルオロプロパン、２，２−ビス（４−アミノフェニル）ヘキサフルオロプロパン、４，４’−（ｐ−フェニレンジイソプロピリデン）ビスアニリン、４，４’−（ｍ−フェニレンジイソプロピリデン）ビスアニリン、１，４−ビス（４−アミノフェノキシ）ベンゼン、４，４’−ビス（４−アミノフェノキシ）ビフェニル、２，６−ジアミノピリジン、３，４−ジアミノピリジン、２，４−ジアミノピリミジン、３，６−ジアミノアクリジン、３，６−ジアミノカルバゾール、N−メチル−３，６−ジアミノカルバゾール、N−エチル−３，６−ジアミノカルバゾール、N−フェニル−３，６−ジアミノカルバゾール、Ｎ，Ｎ’−ビス（４−アミノフェニル）−ベンジジン、Ｎ，Ｎ’−ビス（４−アミノフェニル）−Ｎ，Ｎ’−ジメチルベンジジン、１，４−ビス−（４−アミノフェニル）−ピペラジン、３，５−ジアミノ安息香酸、ドデカノキシ−２，４−ジアミノベンゼン、テトラデカノキシ−２，４−ジアミノベンゼン、ペンタデカノキシ−２，４−ジアミノベンゼン、ヘキサデカノキシ−２，４−ジアミノベンゼン、オクタデカノキシ−２，４−ジアミノベンゼン、ドデカノキシ−２，５−ジアミノベンゼン、テトラデカノキシ−２，５−ジアミノベンゼン、ペンタデカノキシ−２，５−ジアミノベンゼン、ヘキサデカノキシ−２，５−ジアミノベンゼン、オクタデカノキシ−２，５−ジアミノベンゼン、コレスタニルオキシ−３，５−ジアミノベンゼン、コレステニルオキシ−３，５−ジアミノベンゼン、コレスタニルオキシ−２，４−ジアミノベンゼン、コレステニルオキシ−２，４−ジアミノベンゼン、３，５−ジアミノ安息香酸コレスタニル、３，５−ジアミノ安息香酸コレステニル、３，５−ジアミノ安息香酸ラノスタニル、３，６−ビス（４−アミノベンゾイルオキシ）コレスタン、３，６−ビス（４−アミノフェノキシ）コレスタン、４−（４’−トリフルオロメトキシベンゾイロキシ）シクロヘキシル−３，５−ジアミノベンゾエート、４−（４’−トリフルオロメチルベンゾイロキシ）シクロヘキシル−３，５−ジアミノベンゾエート、１，１−ビス（４−（（アミノフェニル）メチル）フェニル）−４−ブチルシクロヘキサン、１，１−ビス（４−（（アミノフェニル）メチル）フェニル）−４−ヘプチルシクロヘキサン、１，１−ビス（４−（（アミノフェノキシ）メチル）フェニル）−４−ヘプチルシクロヘキサン、１，１−ビス（４−（（アミノフェニル）メチル）フェニル）−４−（４−ヘプチルシクロヘキシル）シクロヘキサン、２，４−ジアミノーＮ，Ｎ―ジアリルアニリン、４−アミノベンジルアミン、３−アミノベンジルアミン、１−（２，４−ジアミノフェニル）ピペラジン−４−カルボン酸、４−（モルホリン−４−イル）ベンゼン−１，３−ジアミン、１，３−ビス（Ｎ−（４−アミノフェニル）ピペリジニル）プロパン、α−アミノ−ω−アミノフェニルアルキレンなどを挙げることができる。
これらは単独で又は２種以上を組み合わせて用いることができる。
【００３７】
本発明のポリアミド化合物中のジアミン単位の合計を１００モル％とした場合に、上述の一般式（２）（３）で表されるジアミン以外のジアミン単位の含有量は特に限定されない。一般式（２）（３）で表されるジアミン以外のジアミン単位の含有量は、５０モル％未満であることが好ましく、３０モル％未満であることが更に好ましく、１０モル％未満であることが特に好ましい。一般式（２）（３）で表されるジアミン単位以外のジアミン単位の含有量をこの範囲とすると、耐吸水特性が向上するからである。
【００３８】
〔１−３  ポリアミド化合物の重合度〕
本発明のポリアミド化合物の重合度には、特に制限がない。１％の濃硫酸溶液中、２５℃で測定した相対粘度が、１．０１〜５．０の範囲、更に１．０１〜５．０の範囲、特に２．０〜４．０の範囲のものが好ましい。
なお、相対粘度は、ポリアミド化合物１ｇを９６％硫酸１００ｍＬに溶解し、キャノンフェンスケ型粘度計にて２５℃で測定した落下時間（ｔ）と、同様に測定した９６％硫酸そのものの落下時間（ｔ0）の比であり、次式で示される。
相対粘度＝ｔ／ｔ0
【００３９】
〔１−４  ポリアミド化合物の特性〕
本発明のポリアミド化合物は、長鎖を有する化合物（ジカルボン酸単位を構成しうるジカルボン酸成分）を用いている。よって、ポリアミド化合物は、分子中に水素結合の含有が少なくなるから、耐吸水特性に優れる。
また、ジアミン単位に、芳香環を有すると、この部分はハードセグメントとして機能する。他方、ジカルボン酸単位における、−（ＣＨ２）ｎ−、−（ＣＨ２）ｍ−の部分は、柔らかい性質を与えるソフトセグメントとして機能する。よって、ジアミン単位に、芳香環を有するポリアミド化合物では、ソフトセグメントとハードセグメントがアミド結合により連結された構造となる。したがって、このポリアミド化合物は、疎水構造を有するとともに、ソフトセグメントの柔軟なアルキル鎖によって伸び特性が優れ、しかもハードセグメントの芳香環によって剛直性部位をもつ樹脂となる。
本発明のポリアミド化合物の特徴は、エネルギー吸収性が高いことが挙げられる。また、他の特徴としては、耐吸水率が高いことが挙げられる。また、他の特徴としては、非結晶性（透明性）であることが挙げられる。
これらの特徴は、ε‐カプロラクタム、ジカルボン酸とジアミン、11-アミノウンデカンの重合により得られる従来のポリアミドにはない特徴である。
【００４０】
〔２〕ポリアミド化合物の製造方法
本発明のポリアミド化合物の製造方法は、下記一般式（４）で表される構造を有するジカルボン酸化合物と、ジアミン化合物と、を反応させることを特徴とする。
【化１９】
2017006748.tif 000021
（ｎは６〜１８の整数を示し、ｍは６〜１８の整数を示す。
Ｒ１は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。
Ｒ２は水素原子、炭素数１〜１８の直鎖状もしくは分岐状のアルキル基、脂環式骨格を有する炭素数３〜８の１価の炭化水素基、炭素数１〜１８の直鎖状もしくは分岐状のアルコキシル基を示す。Ｒ１とＲ２は相互に同一であっても、異なってもよい。）
【００４１】
上記一般式（４）を構成する置換基Ｒ１及びＲ２については、上記一般式（１）を構成する置換基Ｒ１及びＲ２の説明をそのまま適用する事ができる。
また、上記一般式（４）の「ｎ」「ｍ」については、上記一般式（１）の「ｎ」「ｍ」の説明をそのまま適用する事ができる。
【００４２】
ジカルボン酸化合物としては、ジカルボン酸の他、ジカルボン酸のカルボキシル基の水酸基が他のヘテロ原子（炭素、水素、金属以外の原子）に置換したカルボン酸誘導体も用いることができる。カルボン酸誘導体としては、例えば、水酸基がハロゲンに代わったハロゲン化アシル（酸ハロゲン化物）が挙げられる。
【００４３】
本発明のポリアミド化合物は、ジアミン単位を構成しうるジアミン成分と、ジカルボン酸単位を構成しうるジカルボン酸成分と、を重縮合させることで製造することができる。重縮合条件等を調整することで重合度を制御できる。
ポリアミド化合物を製造する方法としては、特に限定されない。ポリアミド化合物を製造する方法としては、例えば、（１）酸または塩基触媒を利用する方法、（２）カルボン酸の活性法、（３）トランスエステル化を利用する方法、（４）縮合剤の利用をする方法などが好適に用いられている。ここでは、好適な製造方法として、カルボン酸を活性化した酸クロリドを用いたポリアミド化合物の製造方法を例示する。
【００４４】
例えば、下記の製造スキームに沿って製造することができる。ここでは、一般式（１）で表されるジカルボン酸単位と、一般式（２）で表されるジアミン単位とを含む２成分のポリアミド化合物の合成を例に挙げる。
この方法では、ジカルボン酸を活性化して酸クロリドとし、酸クロリドとジアミンとを反応させてポリアミド化合物としている。
【００４５】
【化２０】
2017006748.tif 000022
【００４６】
次に、一般式（１）で表されるジカルボン酸単位と、一般式（２）で表されるジアミン単位と、一般式（３）で表されるジアミン単位とを含む３成分のポリアミド化合物の合成を例に挙げる。
この方法では、ジカルボン酸を活性化して酸クロリドとし、酸クロリドと２種のジアミンとを反応させてポリアミド化合物としている。
【００４７】
【化２１】
2017006748.tif 000023
【００４８】
なお、ジカルボン酸を活性化して酸クロリドとしてからジアミンと反応させると、効率的に、耐吸水特性に優れたポリアミド化合物を製造することができる。
【００４９】
また、重縮合時に分子量調整剤としてモノアミンやモノカルボン酸を加えてもよい。また、重縮合反応を抑制して所望の重合度とするために、ポリアミド化合物を構成するジアミン成分とカルボン酸成分との比率（モル比）を１からずらして調整してもよい。
【００５０】
上述の酸クロリド等のカルボン酸ジハライドとジアミンとの反応により脱ハロゲン化水素反応で重合する場合には、反応が急激に進行するため反応速度制御のため比較的低温で反応させることが好ましい。
例えば、−１０℃〜１００℃の範囲で行なうことが好ましい。
反応溶媒としては、特に限定されず、公知の溶媒は広く適用できる。例えば、反応溶媒としての有機極性溶媒として、ジメチルアセトアミド、Ｎ−メチルピロリドン、ジメチルスルホン、ジメチルホルムアミド、Ｎ−メチルカプロラクタム、テトラメチル尿素、Ｎ，Ｎ′−ジメチル−２−イミダゾリジノン等が挙げられる。これらは単独で用いてもよいし、又は２種以上の混合溶媒として用いてもよい。また、必要に応じて塩化水素、ハロゲン化金属塩、たとえば塩化リチウム、塩化カルシウム、塩化カリウム等を併用して溶解性を向上してもよい。
【００５１】
また、生成したポリアミド化合物の溶媒への溶解度、溶液粘度によって異なるが、ポリアミド化合物の濃度（ポリマー濃度）は特に限定されない。ポリアミド化合物の濃度は、例えば、生産性等の観点から、０．１〜４０質量％が好ましい。
ポリアミド化合物の濃度は、ポリアミド化合物組成の内容と組成比、溶解度、溶液粘度、取扱性、脱泡の容易性から総合的に判断して決められる。
【００５２】
原料の添加方法は、特に限定されない。例えば、反応溶媒にジアミンを添加し、低温下で溶解したのち、一方の原料である酸クロライド等のジカルボン酸ハライドを添加する。この場合ジアミンの劣化を防ぐために不活性雰囲気下（例えば窒素雰囲気下、アルゴンガス雰囲気下）で行うことが好ましい。ジアミンと酸ハライドとのモル比率は、基本的には等モルとすべきであるが、重合度の制御のため一方の原料であるジアミンあるいは酸成分を過剰に加えてもよいし、単官能の有機物、たとえばアニリン、ナフチルアミン、酢酸クロライド、ベンゾイルクロライド等の化合物を適量加えてもよい。
【００５３】
また、本発明のポリアミド化合物の場合、特性を改良するために、ジアミンあるいは酸クロライドの一部を反応せしめたのち、残りの原料を添加するというようにポリマーのブロック化を意図した添加方法も採用してよい。
【００５４】
このようにして得た重合反応物（ポリアミド化合物）は、副生物であるハロゲン化水素を伴なうために、中和を必要とする。中和剤は一般に知られている塩基性化合物であれば特に限定されない。
中和剤としては、トリエチルアミン、トリプロピルアミン、ベンジルジメチルアミン、水酸化リチウム、水酸化ナトリウム、水酸化カリウム、水酸化マグネシウム、水酸化カルシウム、酸化マグネシウム、酸化カルシウム、テトラエチルアンモニウム塩等を好適に用いることができる。また、このような中和剤は、単独に粉体で添加してもよいが、微粉化して有機溶媒中にスラリーとして分散せしめたものを用いるのが、反応性，操作性の上からも好ましい。
【００５５】
以上の方法で得たポリアミド化合物溶液は、水，メタノール等の貧溶媒中で分離することができる。また、中和反応後の溶液もそのまま成形用溶液として用いることもできる。
【００５６】
また、本発明のポリアミド化合物の工業的な重縮合方法としては、特に限定されず、公知の方法が広く用いられる。例えば、加圧塩法、常圧滴下法、加圧滴下法、反応押出法等が挙げられる。また、反応温度は出来る限り低い方が、ポリアミド化合物の黄色化やゲル化を抑制でき、安定した性状のポリアミド化合物が得られる。
【００５７】
加圧塩法では、ナイロン塩を原料として加圧下にて溶融重縮合を行う方法である。具体的には、ジアミン成分と、ジカルボン酸成分と、必要に応じて他成分と、からなるナイロン塩水溶液を調製した後、該水溶液を濃縮し、次いで加圧下にて昇温し、縮合水を除去しながら重縮合させる。缶内を徐々に常圧に戻しながら、ポリアミド化合物の融点＋１０℃程度まで昇温し、保持した後、更に、０．０２ＭＰａＧまで徐々に減圧しつつ、そのままの温度で保持し、重縮合を継続する。一定の撹拌トルクに達したら、缶内を窒素で０．３ＭＰａＧ程度に加圧してポリアミド化合物を回収する。
【００５８】
常圧滴下法では、常圧下にて、ジカルボン酸成分と、必要に応じて他成分とを加熱溶融した混合物に、ジアミン成分を連続的に滴下し、縮合水を除去しながら重縮合させる。なお、生成するポリアミド化合物の融点よりも反応温度が下回らないように、反応系を昇温しながら重縮合反応を行う。
【００５９】
加圧滴下法では、まず、重縮合缶にジカルボン酸成分と、必要に応じて他の成分とを仕込み、各成分を撹拌して溶融混合し混合物を調製する。次いで、缶内を好ましくは０．３〜０．４ＭＰａＧ程度に加圧しながら混合物にジアミン成分を連続的に滴下し、縮合水を除去しながら重縮合させる。この際、生成するポリアミド化合物の融点よりも反応温度が下回らないように、反応系を昇温しながら重縮合反応を行う。設定モル比に達したらジアミン成分の滴下を終了し、缶内を徐々に常圧に戻しながら、ポリアミド化合物の融点＋１０℃程度まで昇温し、保持した後、更に、０．０２ＭＰａＧまで徐々に減圧しつつ、そのままの温度で保持し、重縮合を継続する。一定の撹拌トルクに達したら、缶内を窒素で０．３ＭＰａＧ程度に加圧してポリアミド化合物を回収する。
反応押出法は、アミド交換反応により、ポリアミドの骨格中に組み込む方法である。
【００６０】
〔３〕ポリアミド化合物を用いたポリアミド組成物
本発明のポリアミド化合物に、用途や性能に応じて、滑剤、結晶化核剤、白化防止剤、艶消剤、耐熱安定剤、耐候安定剤、紫外線吸収剤、可塑剤、難燃剤、帯電防止剤、着色防止剤、酸化防止剤、耐衝撃性改良材等の添加剤を添加させてポリアミド組成物としてもよい。これらの添加剤は、本発明の効果を損なわない範囲で、必要に応じて添加することができる。また、本発明のポリアミド化合物を、要求される用途や性能に応じて、種々の樹脂と混合してポリアミド組成物としてもよい。
【００６１】
〔４〕ポリアミド化合物の用途
本発明のポリアミド化合物は、低吸水性が要求されるあらゆる用途に利用できる。例えば、自動車、鉄道車両、船舶、飛行機等の内装材及び外装材等として用いられる。このうち自動車用品としては、自動車用内装材、自動車用インストルメントパネル、自動車用外装材等が挙げられる。具体的には、ドア基材、パッケージトレー、ピラーガーニッシュ、スイッチベース、クオーターパネル、サイドパネル、アームレスト、自動車用ドアトリム、シート構造材、シートバックボード、天井材、コンソールボックス、自動車用ダッシュボード、各種インストルメントパネル、デッキトリム、バンパー、スポイラー、カウリング等が挙げられる。更に、例えば、建築物、家具等の内装材及び外装材等が挙げられる。即ち、ドア表装材、ドア構造材、各種家具（机、椅子、棚、箪笥など）の表装材等が挙げられる。その他、包装体、収容体（トレイ等）、保護用部材、パーティション部材等が挙げられる。
【実施例】
【００６２】
以下、実施例により本発明を更に具体的に説明する。【００６３】
１．ポリアミド化合物の合成
＜実施例１＞  （PA-C6の合成）
ポリアミド化合物（PA-C6）の合成は、下記のスキームに沿って行った（なお、実施例２〜１０も同様のスキームに沿って合成した）。【００６４】
【化２２】
2017006748.tif 000024
【００６５】
詳細には、フラスコ(100 mL)に窒素雰囲気下、1,6-ジアミノヘキサン(1,6-Diaminohexane, C6) (1.09 g, 7.85 mmol)とDMAc (20 mL)を入れ、室温でしばらく攪拌後、トリエチルアミン(1.37 mL, 9.81 mmol)を加えた後、 0℃で5分攪拌した。その後、酸クロリド(acid chloride)  (2) (5.30g, 7.85 mmol)をDMAc (5 mL)に溶かし滴下し、４時間反応させた。反応終了後、メタノールを用い生成物を再沈殿させることにより精製し、ろ過により目的物を得た。生成物は真空乾燥  (95℃, 6時間)した。白色粉末, 収量：4.7 g, FT-IR (ATR, cm-1): 3305 (NH, amide), 2922, 2850, 2355, 1633 (C=O, carbonyl), 1538, 1457, 1030, 680.【００６６】
本実施例で用いたジアミンの化学式を以下に示す。
【化２３】
2017006748.tif 000025
【００６７】
＜実施例２＞  （PA-C8の合成）
1,8-ジアミノオクタン(1,8-Diaminooctane, C8) (0.72 g, 4.87 mmol), トリエチルアミン(0.85 mL, 6.09 mmol), 酸クロリド  (2) (3.29 g, 4.87 mmol), DMAc (25 mL)以外はPA-C6の合成と同様に行った。淡黄色粉末, 収量：3.0 g, FT-IR (ATR, cm-1): 3301.5 (NH, amide), 2918.7, 2846.4, 1641.1 (C=O, carbonyl), 1545.7, 1461.8, 719.3.【００６８】
本実施例で用いたジアミンの化学式を以下に示す。
【化２４】
2017006748.tif 000026
【００６９】
＜実施例３＞  （PA-C10の合成）
1,10-ジアミノデカン(1,10-Diaminodecane, C10) (0.85 g, 4.77 mmol), トリエチルアミン(0.83 mL, 5.96 mmol),酸クロリド (2) (3.22 g, 4.77 mmol), DMAc (20 mL)以外はPA-C6の合成と同様に行った。白色粉末, 収量：3.3 g, FT-IR (ATR, cm-1): 3296.7 (NH, amide), 2918.7, 2846.4, 1641.1 (C=O, carbonyl), 1539.9, 1459.8, 723.2.【００７０】
本実施例で用いたジアミンの化学式を以下に示す。
【化２５】
2017006748.tif 000027
【００７１】
＜実施例４＞（PA-C12の合成）
1,12-ジアミノドデカン(1,12-Diaminododecane, C12) (0.86 g, 4.3 mmol), トリエチルアミン(0.76 mL, 5.4 mmol),  酸クロリド  (2) (2.93 g, 4.3 mmol), DMAc (20 mL)以外はPA-C6の合成と同様に行った。白色粉末, 収量：3.0 g, FT-IR (ATR, cm-1): 3305.4 (NH, amide), 2918.7, 2850.3, 1637.3 (C=O, carbonyl), 1538.0, 1457.9, 719.3.【００７２】
本実施例で用いたジアミンの化学式を以下に示す。
【化２６】
2017006748.tif 000028
【００７３】
＜実施例５＞（PA-Cyの合成）
1,6-ジアミノシクロヘキサン(1,6-Diaminocyclohexane, Cy) (0.58 g, 5.08 mmol), トリエチルアミン(0.89 mL, 6.35 mmol),  酸クロリド  (2) (3.43 g, 5.08 mmol), DMAc (25 mL)以外はPA-C6の合成と同様に行った。白色粉末, 収量：3.1 g, FT-IR (ATR, cm-1): 3290.0 (NH, amide), 2916.8, 2850.3, 1637.3 (C=O, carbonyl), 1538.0, 1453.1, 723.2.【００７４】
本実施例で用いたジアミンの化学式を以下に示す。
【化２７】
2017006748.tif 000029
【００７５】
＜実施例６＞（PA-PDの合成）
p-フェニレンジアミン(p-Phenylenediamine, PD) (0.65 g, 5.85 mmol), トリエチルアミン(1.02 mL, 7.31 mmol),  酸クロリド  (2) (3.95 g, 5.85 mmol), DMAc (25 mL)以外はPA-C6の合成と同様に行った。淡黄色粉末, 収量：3.8 g, FT-IR (ATR, cm-1): 3293.8 (NH, amide), 2922.6, 2849.3, 1658.5 (C=O, carbonyl), 1513.8, 1461.6, 1400.1, 835.0, 717.4, 515.9.【００７６】
本実施例で用いたジアミンの化学式を以下に示す。
【化２８】
2017006748.tif 000030
【００７７】
＜実施例７＞（PA-DPEの合成）
4,4'-ジアミノジフェニルエーテル(4,4’-Diaminodiphenyl ether, DPE) (1.01 g, 5.06 mmol), トリエチルアミン(0.89 mL, 6.33 mmol),  酸クロリド  (2) (3.42 g, 5.06 mmol), DMAc (25 mL)以外はPA-C6の合成と同様に行った。淡黄色繊維状, 収量：3.8 g, FT-IR (ATR, cm-1): 3290.0 (NH, amide), 2919.7, 2850.3, 1653.7 (C=O, carbonyl), 1497.5, 1226.6, 831.2.【００７８】
本実施例で用いたジアミンの化学式を以下に示す。
【化２９】
2017006748.tif 000031
【００７９】
＜実施例８＞（PA-DPMの合成）
4,4'-ジアミノジフェニルメタン(4,4’-Diaminodiphenyl methane, DPM) (1.0 g, 5.06 mmol), トリエチルアミン(0.71 mL, 5.06 mmol),  酸クロリド  (2) (3.42 g, 5.06 mmol), DMAc (20 mL)以外はPA-C6の合成と同様に行った。淡黄色粉末, 収量：3.7 g, FT-IR (ATR, cm-1): 3305.4 (NH, amide), 2919.7, 2850.3, 1658.5 (C=O, carbonyl), 1597.7, 1513.8, 1459.8, 1409.7, 810.9, 715.5, 502.4.【００８０】
本実施例で用いたジアミンの化学式を以下に示す。
【化３０】
2017006748.tif 000032
【００８１】
＜実施例９＞（PA-BPEの合成）
2,2-ビス[4-(4-アミノフェノキシ)フェニル]プロパン(2,2-Bis[4-(4-aminophenoxy) phenyl propane, BPE) (2.94 g, 7.02 mmol), トリエチルアミン(1.23 mL, 8.8 mmol),  酸クロリド  (2) (4.74 g, 7.02 mmol), DMAc (25 mL)以外はPA-C6の合成と同様に行った。pale brown fiber, 収量：7.3 g, FT-IR (ATR, cm-1): 3293.8 (NH, amide), 2917.8, 2849.3, 1653.7 (C=O, carbonyl), 1492.6, 1220.7, 831.2, 512.0.【００８２】
本実施例で用いたジアミンの化学式を以下に示す。
【化３１】
2017006748.tif 000033
【００８３】
＜実施例１０＞（PA-BSの合成）
4,4'-ジアミノジフェニルスルホン(Bis(4-aminophenyl) sulfone, BS) (1.36 g, 5.33 mmol), トリエチルアミン(0.93 mL, 6.7 mmol), 酸クロリド  (2) (3.6 g, 5.33 mmol), DMAc (25 mL)以外はPA-C6の合成と同様に行った。淡黄色粉末, 収量：3.4 g, FT-IR (ATR, cm-1): 3313.1 (NH, amide), 2919.7, 2846.4, 1666.2 (C=O, carbonyl), 1592.9, 1517.7, 1402.0, 1301.7, 1146.7, 1102.1, 835.0, 551.5.【００８４】
本実施例で用いたジアミンの化学式を以下に示す。
【化３２】
2017006748.tif 000034
【００８５】
＜実施例１１＞（PA-C12(0.5)/PD(0.5)の合成）
ポリアミド化合物（PA-C12(0.5)/PD(0.5)）の合成は、下記のスキームに沿って行った（なお、実施例１２〜１７も同様のスキームに沿って合成した）。【００８６】
【化３３】
2017006748.tif 000035
【００８７】
1,12-ジアミノドデカン (C12) (0.5 g, 2.5 mmol), p-フェニレンジアミン(PD) (0.28 g, 2.5 mmol), トリエチルアミン(1.05 mL, 7.5 mmol), 酸クロリド  (2) (3.38 g, 5.0 mmol), DMAc (20 mL)以外はPA-C6の合成と同様に行った。淡黄色粉末, 収量：3.4 g, FT-IR (ATR, cm-1): 3297.7 (NH, amide), 2918.7, 2854.1, 1645.0 (C=O, carbonyl), 1549.5, 1513.8, 1461.8, 719.3.【００８８】
本実施例で用いたジアミンの化学式を以下に示す。
【化３４】
2017006748.tif 000036
【００８９】
＜実施例１２＞（PA-PD(0.5)/DPM(0.5)の合成）
p-フェニレンジアミン(PD) (0.23 g, 2.1 mmol), 4,4'-ジアミノジフェニルメタン(DPM) (0.43 g, 2.1 mmol), トリエチルアミン(0.74 mL, 5.28 mmol), 酸クロリド  (2) (2.85 g, 4.22 mmol), DMAc (20 mL)以外はPA-C6の合成と同様に行った。淡黄色粉末, 収量：3.0 g, FT-IR (ATR, cm-1): 3305.4 (NH, amide), 2917.8, 2849.3, 1657.5 (C=O, carbonyl), 1511.9, 1461.8, 1405.9, 715.5.【００９０】
本実施例で用いたジアミンの化学式を以下に示す。
【化３５】
2017006748.tif 000037
【００９１】
＜実施例１３＞（PA-PD(0.5)/DPE(0.5)の合成）
p-フェニレンジアミン (PD) (0.29 g, 2.56 mmol), 4,4'-ジアミノジフェニルエーテル(DPE) (0.51 g, 2.56 mmol), トリエチルアミン(0.9 mL, 6.4 mmol), 酸クロリド  (2) (3.46 g, 5.12 mmol), DMAc (25 mL)以外はPA-C6の合成と同様に行った。淡黄色粉末, 収量：4.0 g, FT-IR (ATR, cm-1): 3293.8 (NH, amide), 2922.6, 2846.4, 1657.5 (C=O, carbonyl), 1501.3, 1222.6, 831.2, 715.5, 513.9【００９２】
本実施例で用いたジアミンの化学式を以下に示す。
【化３６】
2017006748.tif 000038
【００９３】
＜実施例１４＞（PA-BPE(0.5)/C4(0.5)の合成）
2,2-ビス[4-(4-アミノフェノキシ)フェニル]プロパン(BPE) (1.07 g, 2.6 mmol), 1,4-ジアミノブタン(1,4-Diaminbutane, C4) (0.23 g, 2.6 mmol),  トリエチルアミン(0.73 mL, 6.4 mmol), 酸クロリド  (2) (3.51 g, 5.19 mmol), DMAc (25 mL)以外はPA-C6の合成と同様に行った。白色粉末, 収量：3.8 g, FT-IR (ATR, cm-1): 3292.9 (NH, amide), 1657.5 (C=O, carbonyl).【００９４】
本実施例で用いたジアミンの化学式を以下に示す。
【化３７】
2017006748.tif 000039
【００９５】
＜実施例１５＞（PA-BPE(0.5)/PD(0.5)の合成）
2,2-ビス[4-(4-アミノフェノキシ)フェニル]プロパン(BPE) (1.22 g, 2.92 mmol), p-フェニレンジアミン(PD) (0.32 g, 2.92 mmol),  トリエチルアミン(1.02 mL, 7.3 mmol), 酸クロリド  (2) (3.94 g, 5.83 mmol), DMAc (25 mL)以外はPA-C6の合成と同様に行った。淡黄色粉末, 収量：4.7 g, FT-IR (ATR, cm-1): 3293.8 (NH, amide), 2923.6, 2854.1,  1653.7 (C=O, carbonyl), 1501.3, 1461.8, 1402.0, 1230.4, 827.3.【００９６】
本実施例で用いたジアミンの化学式を以下に示す。
【化３８】
2017006748.tif 000040
【００９７】
＜実施例１６＞（PA-BPE(0.75)/DPM(0.25)の合成）
2,2-ビス[4-(4-アミノフェノキシ)フェニル]プロパン(BPE) (1.85 g, 4.44 mmol), 4,4'-ジアミノジフェニルメタン(DPM) (0.3 g, 1.48 mmol), トリエチルアミン(1.04 mL, 7.4 mmol), 酸クロリド  (2) (4.0 g, 5.92 mmol), DMAc (25 mL)以外はPA-C6の合成と同様に行った。淡黄色粉末, 収量：6.2 g, FT-IR (ATR, cm-1): 3293.8 (NH, amide), 1653.7 (C=O, carbonyl).【００９８】
本実施例で用いたジアミンの化学式を以下に示す。
【化３９】
2017006748.tif 000041
【００９９】
＜実施例１７＞（PA-BPE(0.75)/PD(0.25)の合成）
2,2-ビス[4-(4-アミノフェノキシ)フェニル]プロパン(BPE) (2.14 g, 5.13 mmol), p-フェニレンジアミン(PD) (0.19 g, 1.71 mmol),  トリエチルアミン(1.2 mL, 8.6 mmol), 酸クロリド  (2) (4.62 g, 6.84 mmol), DMAc (25 mL)以外はPA-C6の合成と同様に行った。淡黄色粉末, 収量：6.6 g, FT-IR (ATR, cm-1): 3292.9 (NH, amide), 2920.7, 2854.1, 1657.5 (C=O, carbonyl), 1497.5, 1456.0, 1401.0, 1230.4, 827.3.【０１００】
本実施例で用いたジアミンの化学式を以下に示す。
【化４０】
2017006748.tif 000042
【０１０１】
＜＜機械的物性評価のためのポリアミド化合物の合成、及び試験片作製＞＞
＜実施例１８＞（PA/BPEの合成）
セパラブルフラスコ(Separable flask (500 mL))に窒素雰囲気下、2,2-ビス[4-(4-アミノフェノキシ)フェニル]プロパン(BPE) (35.7 g, 52.85 mmol)とDMAc (140 mL)を入れ、0℃でしばらくメカニカル攪拌機を用い攪拌後、トリエチルアミン(18.5 mL, 132.0 mmol)加えた後、 0℃で5分間攪拌した。その後、酸クロリド  (2) (35.7 g, 52.85 mmol)をDMAc (40 mL)に溶解させ滴下、室温で4時間反応させた。反応終了後、水を用い生成物を再沈殿させ精製し、4回洗浄した。生成物は真空乾燥  (85℃, 8時間)した。白色繊維状、 収量：50.0 g。FT-IR (ATR, cm-1): 3293.8 (NH, amide), 2917.8, 2849.3, 1653.7 (C=O, carbonyl), 1492.6, 1220.7, 831.2, 512.0.
合成されたポリアミド化合物を用いて試験片後述の方法で作製した。成形温度：150〜170℃、金型温度：15〜17℃とした。【０１０２】
＜実施例１９＞（PA/BPE(0.8)/DPE(0.2)の合成）
セパラブルフラスコ(Separable flask (500 mL))に窒素雰囲気下、2,2-ビス[4-(4-アミノフェノキシ)フェニル]プロパン(BPE) (27.2 g, 64.9 mmol)、4, 4’-ジアミノジフェニルエーテル(DPE) (3.3 g, 16.2 mmol)とDMAc (180 mL)を入れ、0oCでしばらくメカニカル攪拌機を用い攪拌後、トリエチルアミン(28.4 mL, 202.8 mmol)加えた後、 0℃で5分間攪拌した。その後、酸クロリド  (2) (54.8 g, 812.1 mmol)をDMAc (70 mL)に溶解させ滴下、室温で4時間反応させた。反応終了後、水を用い生成物を再沈殿させ精製し、4回洗浄した。生成物は真空乾燥  (90℃, 8時間)した。白色繊維状、収量：80.0 g。FT-IR (ATR, cm-1): 3288.3 (NH, amide), 2914.3, 2846.7, 1657.1 (C=O, carbonyl), 1459.7, 1210.4, 835.9, 706.4, 514.3.
合成されたポリアミド化合物を用いて試験片は後述の方法で作製した。成形温度：150〜170℃、金型温度：15〜17℃とした。【０１０３】
本実施例で用いたジアミンの化学式を以下に示す。
【化４１】
2017006748.tif 000043
【０１０４】
＜実施例２０＞（PA/BPE(0.8)/NB(0.2)の合成）
2,2-ビス[4-(4-アミノフェノキシ)フェニル]プロパン(BPE) (45.4 g, 67.2 mmol)、ビスアミノエチルノルボネン (NB) (2.1 g, 13.4 mmol)とDMAc (170 mL)、トリエチルアミン(23.6 mL, 168.0 mmol), 酸クロリド  (2) (45.4 g, 67.2 mmol), DMAc (50 mL)以外はPA/BPE(0.8)/DPE(0.2)の合成（実施例１９）と同様に行った。白色繊維状、収量：64.0 g。FT-IR (ATR, cm-1): 3296.7 (NH, amide), 2921.6, 2851.2, 1654.6 (C=O, carbonyl), 1605.4, 1541.8, 1498.4, 1228.4, 830.2, 721.2, 513.0.
合成されたポリアミド化合物を用いて試験片は後述の方法で作製した。成形温度：140〜160℃、金型温度：16〜17℃とした。【０１０５】
本実施例で用いたジアミンの化学式を以下に示す。
【化４２】
2017006748.tif 000044
【０１０６】
２．各種物性の試験方法
〔１〕TGA (Thermogravimetric Analyse, 熱重量分析)測定）
試料の重さ：10mg、温度範囲： 30 - 550℃で測定し、熱分解温度Td (５％重量減少温度)を求めた。TGA測定にはBRUKER-AXS（株） TG-DTA 2000SAを用いた。【０１０７】
〔２〕吸水率試験
予め真空乾燥したポリアミド化合物を、熱プレスを用いて成形した。長さ43.0mm x幅26.0mm x 厚み2.0mmの試験片を用いた。測定条件は以下のとおりとした。
吸水率測定前に、予め真空乾燥（温度：25℃、６時間）した試験片の重さを正確に測定した。その後、イオン交換水（100 mL）を入れたビーカー中に２４時間浸した。浸した後、試験片をビーカーから取り出し表面についた水を拭いた。重量を正確に測定し、試験片の重量差を求めた。【０１０８】
〔３〕動的粘弾性試験
ポリアミド化合物の貯蔵弾性率、tan δの温度依存性について、動的粘弾性測定を行って求めた。試料の幅、厚みを測定して測定パラメータに用いた。測定にはUBM（株）製  動的粘弾性測定装置Rheogel-E4000を用い、測定条件は以下のとおりとした。
測定温度範囲：-100〜100℃、昇温速度：4℃/分、測定周波数：5Hz、歪(ε)：（貯蔵弾性率）＞108Pa：0.05%。試験片は、予め真空乾燥したポリアミドを、熱プレスを用いて成形した。幅5mm x 厚み2.0mm x 長さ30mmの試験片を作成して、これを動的粘弾性測定に用いた。【０１０９】
〔４〕機械的物性評価
（１）  試験片作製
射出成形により試験片の作製は、それぞれのポリアミド化合物（バイオポリアミド）をスケールアップ（Scale-up）合成し、集めたサンプル（約500g）を用いた。Toyoseiki社製、Mini Test Press-10を用い、平板状へと成形した。平板状に成形したポリアミド化合物をはさみで切ってペレットとした。得られたペレットを射出成形機（小型電動射出成形機 SE18DUZ、住友重機械工業（株）製）を用いて試験片を成形した。成形条件としては樹脂温度を140〜200℃とし、金型温度は14〜18℃とした。試験片としてJIS K 7162 (t 2mm)の多目的試験片5A型（ダンベル状）、幅 10 mm x 長さ 80 mm x 厚み4mm試験片（短冊状）を成形した。ダンベル状の試験片は引張試験に用いた。短冊状試験片は、K7110のタイプ1試験片に加工しシャルピー衝撃試験と曲げ試験に用いた。【０１１０】
（２）  引張試験 
引張特性は、引張試験を行い、降伏応力（引張強度）、引張弾性率、破断伸びを評価した。試験片はJIS K 7162の多目的試験片5A型（ダンベル状）を用いた。測定に当たっては、試験片の幅、厚みを測定して用いた。測定には島津製作所製のAGI-50kN型  試験機を用いた。測定条件は、引張速度1 mm/min、引張荷重50kN、測定温度23℃とした。【０１１１】
（３）  曲げ試験
曲げ特性は、曲げ試験を行い、曲げ弾性率、曲げ強さを評価した。試験片は、（１）で作製したK7110のタイプ1試験片について、K7171に準拠して評価を行った。試験に当たっては、試験片の幅、厚みを測定した。測定には島津製作所製のAGS-X 10kNX 5試験機を用いた。測定条件は、試験速度2 mm/min、最大荷重10kN、測定温度23℃とした。【０１１２】
（４）  シャルピー衝撃試験
衝撃特性は、ノッチ付シャルピー試験を行い、シャルピー衝撃値を求めて評価した。試験片は、（１）で作製したK7110のタイプ1試験片について、K7111に準拠してノッチを付けて作製した。試験に当たっては、試験片の幅、厚みを測定した。測定にはシャルピー衝撃試験機、株式会社  東洋精機製作所DG-UBを用いた。【０１１３】
３．試験結果
〔１〕TGA、吸水率試験、動的粘弾性試験の結果
表１に、２成分ポリアミド化合物の試験結果を示す。【０１１４】
【表１】
2017006748.tif 000045
【０１１５】
表２に、３成分ポリアミド化合物の試験結果を示す。【０１１６】
【表２】
2017006748.tif 000046
【０１１７】
図１に、従来のポリアミド化合物と実施例のポリアミド化合物との吸水率のグラフを示す。
また、図２に従来の衝撃吸収樹脂と実施例のポリアミド化合物のtanδを比較したグラフを示す。
また、図３に図２のtanδの値から推定した本発明の実施例のポリアミド化合物の衝撃吸収率を示す。【０１１８】
表１、表２、図１より、いずれの実施例のポリアミド化合物も従来のポリアミド化合物に比べて、耐吸水性が高いことが分かる。
詳細には、本発明の実施例のポリアミド化合物は、従来ポリアミド化合物の吸水性（PA6: 9.0%, PA66: 8.5%, PA11: 1.9%, PA12: 1.6%）に比べ耐吸水性が高いことが確認された。これは、本発明のポリアミド化合物は、分子中に長鎖分子が導入されており、これによって水素結合部分（水を吸う部分）を少なくし、水分子の結合を減らすことができたためであると推測される。
図１より、特に、従来ポリアミド化合物であるPA12の吸水率(1.5%、飽和状態)に比べ本発明の実施例のポリアミド化合物の耐吸水率が約５〜３０倍向上したことが分かる。【０１１９】
動的粘弾性測定により求めたポリアミドの貯蔵弾性率tanδが上記の表１、２に示されている。表１、２には、動的粘弾性測定により求めた−５０℃における貯蔵弾性率とtanδのピークからもとめたガラス転移温度も示した。
粘弾性体に応力を加え変形させると、与えられた力の大部分は内部変形のエネルギーとして貯えられ、応力の除去に際し復元の原動力となる。一方、与えられた力の一部は歪みに伴う内部の分子移動の摩擦のために消費され、最終的に熱に変わる。
内部摩擦の大小を示す値がtanδである。このtanδが大きければ伝達率が小さくエネルギー吸収率が大きくなる。【０１２０】
図２に示されるように、実施例のポリアミド化合物のtanδは、従来の衝撃吸収樹脂に匹敵する値を有していることが分かる。
また、図３に示されるように、図２のtanδの値から推定した本発明の実施例のポリアミド化合物の衝撃吸収率も、従来の衝撃吸収樹脂に匹敵する値を有していることが分かる。
このように、動的粘弾性測定により衝撃吸収率（エネルギー吸収率）を推定できた。一般的に、tanδが高くなるとエネルギー吸収率が高くなる。なお、天然ゴムの衝撃吸収率は25%, tanδ= 0.1であり、シリコンゴムの衝撃吸収率は28%, tanδ= 0.5であり、ブチルゴムの衝撃吸収率は41%, tanδ= 1.0であり、軟質ポリウレタンの衝撃吸収率は58%, tanδ= 1.4である。【０１２１】
また、成形による得られた試験片は透明であり、本発明のポリアミド化合物は非結晶性樹脂であることが確認された。【０１２２】
〔２〕機械的物性評価
表３に、ポリアミド化合物の機械的物性の測定結果を示す。【０１２３】
【表３】
2017006748.tif 000047
【０１２４】
表３は、左から順番に実施例１８、１９、２０の結果を示す。いずれのポリアミド化合物も引張特性、曲げ特性、及び衝撃特性が優れていることが確認された。【０１２５】
＜実施例の効果＞
本発明の実施例のポリアミド化合物は、ソフトセグメントとハードセグメントをアミド結合により連結されており、疎水構造、柔軟なアルキル鎖、伸び特性、剛直性部位をもつ樹脂である。このポリアミド化合物により高強度・高エネルギー吸収性能を兼ね備えた樹脂が実現される。本発明の実施例のポリアミドの特徴は、次の３つである。すなわち、〔１〕エネルギー吸収性が高いこと。〔２〕耐吸水率が高いこと。〔３〕非結晶性（透明性）であること、を特徴とする。
また、本実施例１８、１９、２０のポリアミド化合物では、引張特性、曲げ特性、及び衝撃特性が優れていることを特徴とする。【０１２６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または本質から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。【０１２７】
本発明は上記で詳述した実施形態に限定されず、本発明の請求項に示した範囲で様々な変形または変更が可能である。
【産業上の利用可能性】
【０１２８】
本発明のポリアミド化合物は、低吸水性が要求されるあらゆる用途に利用できる。例えば、自動車、鉄道車両、船舶、飛行機等のあらゆる部材として利用できる。例えば、内装材及び外装材等として用いられる。このうち自動車用品としては、自動車用内装材、自動車用インストルメントパネル、自動車用外装材等が挙げられる。具体的には、ドア基材、パッケージトレー、ピラーガーニッシュ、スイッチベース、クオーターパネル、サイドパネル、アームレスト、自動車用ドアトリム、シート構造材、シートバックボード、天井材、コンソールボックス、自動車用ダッシュボード、各種インストルメントパネル、デッキトリム、バンパー、スポイラー、カウリング等が挙げられる。更に、例えば、建築物、家具等の内装材及び外装材等が挙げられる。即ち、ドア表装材、ドア構造材、各種家具（机、椅子、棚、箪笥など）の表装材等が挙げられる。その他、包装体、収容体（トレイ等）、保護用部材、パーティション部材等が挙げられる。
【図１】
2017006748.tif 000054
【図２】
2017006748.tif 000055
【図３】
2017006748.tif 000056
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
下記一般式（１）で表されるジカルボン酸単位と、下記一般式（２）で表されるジアミン単位と、を含有することを特徴とするポリアミド化合物。
【化１】
2017006748.tif 000057
（ｎは１１を示し、ｍは１１を示す。
Ｒ１はｎ−Ｃ９Ｈ１９を示す。
Ｒ２はｎ−Ｃ９Ｈ１９を示す。）
【化２】
2017006748.tif 000058
（Ａは、下記の群から選ばれる２価の有機基を示す。）
2017006748.tif 000059
【請求項２】
更に、下記一般式（３）で表されるジアミン単位、を含有することを特徴とする請求項１に記載のポリアミド化合物。
【化３】
2017006748.tif 000060
（Ｂは、下記の群から選ばれる２価の有機基を示す。但し、ＡとＢとは異なるものとする。）
2017006748.tif 000061
【請求項３】
（削除）
【請求項４】
Ａは、下記の２価の有機基であることを特徴とする請求項１又は２に記載のポリアミド化合物。
2017006748.tif 000062
【請求項５】
下記一般式（４）で表される構造を有するジカルボン酸化合物と、ジアミン化合物と、を反応させることを特徴とする請求項１〜４のいずれか１項に記載のポリアミド化合物の製造方法。
【化４】
2017006748.tif 000063
（ｎは１１を示し、ｍは１１の整数を示す。
Ｒ１はｎ−Ｃ９Ｈ１９を示す。
Ｒ２はｎ−Ｃ９Ｈ１９を示す。）
【手続補正２】
【補正対象書類名】明細書
【補正対象項目名】０００２
【補正方法】変更
【補正の内容】
【０００２】
ａｌ，Ｍ．Ｍａｊｄｏｕｂ．Ｅｕｒ．Ｐｏｌｙｍ．Ｊ．３８，１８５１（２００２）．
非特許文献２：Ｓ．Ｃｈａｔｔｉ，Ｈ．Ｒ．Ｋｒｉｃｈｅｌｄｏｒｆ．Ｇ．Ｓｃｈｗａｒｚ．Ｊ．Ｐｏｌｙｍ．Ｓｃｉ．Ｐａｒｔ  Ａ：Ｐｏｌｙｍ．Ｃｈｅｍ．４４，３６１６（２００６）．
非特許文献３：Ｃ．−Ｈ．Ｌｅｅ，Ｈ．Ｔａｋａｇｉ，Ｈ．Ｏｋａｍｏｔｏ，Ｍ．Ｋａｔｏ．Ｊ．Ａｐｐｌ．Ｐｏｌｙｍ．Ｓｃｉ．１２７，５３０（２０１３）．
発明の概要
発明が解決しようとする課題
［０００６］
本発明は、上記実情に鑑みてなされたものであり、従来のポリアミド化合物よりも特性が優れたポリアミド化合物を提供することを目的とする。
課題を解決するための手段
［０００７］
本発明者らは、上記従来技術を鑑み、鋭意研究を重ねた結果、新規なポリアミド化合物を開発した。
そして、この新規なポリアミド化合物は、従来のポリアミド化合物には見られない優れた特性を有するという予想外の事実を見いだした。本発明は、この知見に基づいてなされたものである。
［０００８］
すなわち、請求項１に記載の発明は、
下記一般式（１）で表されるジカルボン酸単位と、下記一般式（２）で表されるジアミン単位と、を含有することを特徴とするポリアミド化合物であることを要旨とする。
［化１］
2017006748.tif 000064
（ｎは１１を示し、ｍは１１を示す。
Ｒ１はｎ−Ｃ９Ｈ１９を示す。
Ｒ２はｎ−Ｃ９Ｈ１９を示す。）
【手続補正３】
【補正対象書類名】明細書
【補正対象項目名】０００３
【補正方法】変更
【補正の内容】
【０００３】
［化２］
2017006748.tif 000065
（Ａは、下記の群から選ばれる２価の有機基を示す。）
2017006748.tif 000066
［０００９］
請求項２に記載の発明は、
更に、下記一般式（３）で表されるジアミン単位、を含有することを特徴とする請求項１に記載のポリアミド化合物である。
［化３］
2017006748.tif 000067
（Ｂは、下記の群から選ばれる２価の有機基を示す。但し、ＡとＢとは異なるものとする。）
2017006748.tif 000068
［００１０］
請求項４に記載の発明は、Ａは、下記の２価の有機基であることを特徴とする請求項１又は２に記載のポリアミド化合物である。
【手続補正４】
【補正対象書類名】明細書
【補正対象項目名】０００４
【補正方法】変更
【補正の内容】
【０００４】
2017006748.tif 000069
請求項５に記載の発明は、
下記一般式（４）で表される構造を有するジカルボン酸化合物と、ジアミン化合物と、を反応させることを特徴とする請求項１〜４のいずれか１項に記載のポリアミド化合物の製造方法である。
［化４］
2017006748.tif 000070
（ｎは１１を示し、ｍは１１を示す。
Ｒ１はｎ−Ｃ９Ｈ１９を示す。
Ｒ２はｎ−Ｃ９Ｈ１９を示す。）
発明の効果
［００１１］
本発明のポリアミド化合物は、長鎖を有するから耐吸水特性に優れる。
［００１２］
また、本発明のポリアミド化合物の製造方法によれば、耐吸水特性に優れたポリアミド化合物を製造することができる。
図面の簡単な説明
［００１３］
本発明について、本発明による典型的な実施形態の非限定的な例を挙げ、言及された複数の図面を参照しつつ以下の詳細な記述にて更に説明する。
［図１］従来のポリアミド化合物と実験例のポリアミド化合物との吸水率を比較して示すグラフである。
［図２］従来の衝撃吸収樹脂と実験例のポリアミド化合物のｔａｎδを比較して示すグラフである。
［図３］ｔａｎδの値から推定した実験例のポリアミド化合物の衝撃吸収率を示す
【手続補正５】
【補正対象書類名】明細書
【補正対象項目名】０００５
【補正方法】変更
【補正の内容】
【０００５】
グラフである。
発明を実施するための形態
［００１４］
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
［００１５］
以下、本発明を詳しく説明する。
〔１〕ポリアミド化合物
本発明のポリアミド化合物は、下記一般式（１）で表されるジカルボン酸単位と、下記一般式（２）で表されるジアミン単位と、を含有する。
［化５］
2017006748.tif 000071
（ｎは１１を示し、ｍは１１を示す。
Ｒ１はｎ−Ｃ９Ｈ１９を示す。
Ｒ２はｎ−Ｃ９Ｈ１９を示す。）
［化６］
2017006748.tif 000072
（Ａは、下記の群から選ばれる２価の有機基を示す。）
【手続補正６】
【補正対象書類名】明細書
【補正対象項目名】０００６
【補正方法】変更
【補正の内容】
【０００６】
2017006748.tif 000073
［００１６］
本発明のポリアミド化合物は、本発明の効果を損なわない範囲で、上記以外の構成単位をさらに含んでいてもよい。
［００１７］
本発明のポリアミド化合物において、ジカルボン酸単位の含有量は、特に限定されない。ジカルボン酸単位の含有量は、通常、５〜５０モル％であり、好ましくは２０〜５０モル％であり、更に好ましくは３０〜５０モル％である。
本発明のポリアミド化合物において、ジアミン単位の含有量は、特に限定されない。ジアミン単位の含有量は、通常、５〜５０モル％であり、好ましくは２０〜５０モル％であり、更に好ましくは３０〜５０モル％である。
ジカルボン酸単位とジアミン単位との含有量の割合は、重合反応の観点から、ほぼ同量であることが好ましく、ジカルボン酸単位の含有量がジアミン単位の含有量の±１モル％であることがより好ましい。
［００１８］
〔１−１〕ジカルボン酸単位
本発明のポリアミド化合物では、上述のように下記一般式（１）で表されるジカルボン酸単位を含有する。
［化７］
2017006748.tif 000074
（ｎは１１を示し、ｍは１１を示す。
Ｒ１はｎ−Ｃ９Ｈ１９を示す。
Ｒ２はｎ−Ｃ９Ｈ１９を示す。）
【手続補正７】
【補正対象書類名】明細書
【補正対象項目名】０００７
【補正方法】変更
【補正の内容】
【０００７】
［００１９］
［００２０］
［００２１］
ジカルボン酸単位として、本発明では、ｎは１１である。また、ｍは１１である。ｎ、ｍがこの値であると、分子中に水素結合の含有割合が少なくなり、耐水性が向上するからである。
［００２２］
本発明では、ジカルボン酸単位として、以下の式（５）に示す単位を有する。式（５）に示す単位は、植物由来であり、地球温暖化防止や資源リスク低減の
【手続補正８】
【補正対象書類名】明細書
【補正対象項目名】０００９
【補正方法】変更
【補正の内容】
【０００９】
本発明のポリアミド化合物中のジカルボン酸単位の合計を１００モル％とした場合に、上述の一般式（１）で表されるジカルボン酸以外のジカルボン酸単位の含有量は特に限定されない。一般式（１）で表されるジカルボン酸以外のジカルボン酸単位の含有量は、５０モル％未満であることが好ましく、２０モル％未満であることが更に好ましく、１０モル％未満であることが特に好ましい。一般式（１）で表されるジカルボン酸単位以外のジカルボン酸単位の含有量をこの範囲とすると、耐吸水特性が向上するからである。
［００２５］
〔１−２〕ジアミン単位
本発明のポリアミド化合物中のジアミン単位には、少なくとも一般式（２）で表されるジアミン単位が含まれる。
［化９］
2017006748.tif 000075
（Ａは、下記の群から選ばれる２価の有機基を示す。）
2017006748.tif 000076
［００２６］
２価の有機基としては、芳香環を２又は４有する二価の有機基が採用される。これらの２価の有機基を有するジアミン単位を有するポリアミド化合物は衝撃吸収率が高くなる傾向にあるからである。
【手続補正９】
【補正対象書類名】明細書
【補正対象項目名】００１０
【補正方法】変更
【補正の内容】
【００１０】
［００２７］
２価の有機基の具体例としては、上述のように下記に示される有機基が採用される。
［化１０］
2017006748.tif 000077
［００２８］
また、ジアミン単位を構成しうる化合物としては、下記に示されるジアミンが好適に例示される。
［化１１］
2017006748.tif 000078
【手続補正１０】
【補正対象書類名】明細書
【補正対象項目名】００１１
【補正方法】変更
【補正の内容】
【００１１】
［００２９］
本発明のポリアミド化合物中のジアミン単位の合計を１００モル％とした場合に、上述の一般式（２）で表されるジアミン単位の含有量は特に限定されない。一般式（２）で表されるジアミン単位を５〜１００モル％含むこと
【手続補正１１】
【補正対象書類名】明細書
【補正対象項目名】００１２
【補正方法】変更
【補正の内容】
【００１２】
が好ましく、２０〜１００モル％含むことが更に好ましく、３０〜１００モル％含むことが特に好ましい。一般式（２）で表されるジアミン酸単位の含有量をこの範囲とすると、耐吸水特性が優れるからである。
［００３０］
本発明のポリアミド化合物中のジアミン単位には、上記一般式（２）で表されるジアミン単位の他に、一般式（３）で表されるジアミン単位を含んでいてもよい。
［化１２］
2017006748.tif 000079
（Ｂは、下記の群から選ばれる２価の有機基を示す。但し、ＡとＢとは異なるものとする。）
2017006748.tif 000080
［００３１］
ポリアミド化合物が、一般式（２）で表されるジアミン単位に加えて、一般式（３）で表されるジアミン単位を含むことによって、種々の特性を付与することが可能となる。
［００３２］
一般式（２）で表されるジアミン単位を構成しうる化合物と、一般式（３）で表されるジアミン単位を構成しうる化合物の好ましい組み合わせとしては、例えば、下記の組み合わせが挙げられる。
［化１６］
2017006748.tif 000081
【手続補正１２】
【補正対象書類名】明細書
【補正対象項目名】００１３
【補正方法】変更
【補正の内容】
【００１３】
（Ｍ−４）
［化１７］
2017006748.tif 000082
（Ｍ−５）
［化１８］
2017006748.tif 000083
（Ｍ−６）
［００３３］
一般式（２）で表されるジアミン単位の他に、一般式（３）で表されるジアミン単位を含んでいる場合には、ポリアミド化合物中のジアミン単位の合計１００モル％中に、一般式（２）で表されるジアミン単位及び一般式（３）で表されるジアミン単位の合計を、５０〜１００モル％含むことが好ましく、６０〜１００モル％含むことが更に好ましく、７０〜１００モル％含むことが特に好ましい。この範囲内とすると、耐吸水特性が優れるからである。
一般式（２）で表されるジアミン単位の他に、一般式（３）で表されるジ
【手続補正１３】
【補正対象書類名】明細書
【補正対象項目名】００１７
【補正方法】変更
【補正の内容】
【００１７】
ル％未満であることが更に好ましく、１０モル％未満であることが特に好ましい。一般式（２）（３）で表されるジアミン単位以外のジアミン単位の含有量をこの範囲とすると、耐吸水特性が向上するからである。
［００３８］
〔１−３  ポリアミド化合物の重合度〕
本発明のポリアミド化合物の重合度には、特に制限がない。１％の濃硫酸溶液中、２５℃で測定した相対粘度が、１．０１〜５．０の範囲、更に１．０１〜５．０の範囲、特に２．０〜４．０の範囲のものが好ましい。
なお、相対粘度は、ポリアミド化合物１ｇを９６％硫酸１００ｍＬに溶解し、キャノンフェンスケ型粘度計にて２５℃で測定した落下時間（ｔ）と、同様に測定した９６％硫酸そのものの落下時間（ｔ０）の比であり、次式で示される。
相対粘度＝ｔ／ｔ０
［００３９］
〔１−４  ポリアミド化合物の特性〕
本発明のポリアミド化合物は、長鎖を有する化合物（ジカルボン酸単位を構成しうるジカルボン酸成分）を用いている。よって、ポリアミド化合物は、分子中に水素結合の含有が少なくなるから、耐吸水特性に優れる。
また、ジアミン単位に、芳香環を有しているので、この部分はハードセグメントとして機能する。他方、ジカルボン酸単位における、−（ＣＨ２）ｎ−、−（ＣＨ２）ｍ−の部分は、柔らかい性質を与えるソフトセグメントとして機能する。よって、ジアミン単位に、芳香環を有するポリアミド化合物では、ソフトセグメントとハードセグメントがアミド結合により連結された構造となる。したがって、このポリアミド化合物は、疎水構造を有するとともに、ソフトセグメントの柔軟なアルキル鎖によって伸び特性が優れ、しかもハードセグメントの芳香環によって剛直性部位をもつ樹脂となる。
本発明のポリアミド化合物の特徴は、エネルギー吸収性が高いことが挙げられる。また、他の特徴としては、耐吸水率が高いことが挙げられる。また、他の特徴としては、非結晶性（透明性）であることが挙げられる。
これらの特徴は、ε‐カプロラクタム、ジカルボン酸とジアミン、１１−アミ
【手続補正１４】
【補正対象書類名】明細書
【補正対象項目名】００１８
【補正方法】変更
【補正の内容】
【００１８】
ノウンデカンの重合により得られる従来のポリアミドにはない特徴である。
［００４０］
〔２〕ポリアミド化合物の製造方法
本発明のポリアミド化合物の製造方法は、下記一般式（４）で表される構造を有するジカルボン酸化合物と、ジアミン化合物と、を反応させることを特徴とする。
［化１９］
2017006748.tif 000084
（ｎは１１を示し、ｍは１１を示す。
Ｒ１はｎ−Ｃ９Ｈ１９を示す。
Ｒ２はｎ−Ｃ９Ｈ１９を示す。）
［００４１］
［００４２］
ジカルボン酸化合物としては、ジカルボン酸の他、ジカルボン酸のカルボキシル基の水酸基が他のヘテロ原子（炭素、水素、金属以外の原子）に置換したカルボン酸誘導体も用いることができる。カルボン酸誘導体としては、例えば、水酸基がハロゲンに代わったハロゲン化アシル（酸ハロゲン化物）が挙げられる。
【手続補正１５】
【補正対象書類名】明細書
【補正対象項目名】００２６
【補正方法】変更
【補正の内容】
【００２６】
果を損なわない範囲で、必要に応じて添加することができる。また、本発明のポリアミド化合物を、要求される用途や性能に応じて、種々の樹脂と混合してポリアミド組成物としてもよい。
［００６１］
〔４〕ポリアミド化合物の用途
本発明のポリアミド化合物は、低吸水性が要求されるあらゆる用途に利用できる。例えば、自動車、鉄道車両、船舶、飛行機等の内装材及び外装材等として用いられる。このうち自動車用品としては、自動車用内装材、自動車用インストルメントパネル、自動車用外装材等が挙げられる。具体的には、ドア基材、パッケージトレー、ピラーガーニッシュ、スイッチベース、クオーターパネル、サイドパネル、アームレスト、自動車用ドアトリム、シート構造材、シートバックボード、天井材、コンソールボックス、自動車用ダッシュボード、各種インストルメントパネル、デッキトリム、バンパー、スポイラー、カウリング等が挙げられる。更に、例えば、建築物、家具等の内装材及び外装材等が挙げられる。即ち、ドア表装材、ドア構造材、各種家具（机、椅子、棚、箪笥など）の表装材等が挙げられる。その他、包装体、収容体（トレイ等）、保護用部材、パーティション部材等が挙げられる。
実施例
［００６２］
以下、実施例により本発明を更に具体的に説明する。
なお、実験例９、１０、１４、１５、１６、１７、１８、１９、２０が実施例であり、実験例１、２、３、４、５、６、７、８、１１、１２、１３は参考例である。
［００６３］
１．ポリアミド化合物の合成
＜実験例１＞  （ＰＡ−Ｃ６の合成）
ポリアミド化合物（ＰＡ−Ｃ６）の合成は、下記のスキームに沿って行った（なお、実験例２〜１０も同様のスキームに沿って合成した）。
［００６４］
【手続補正１６】
【補正対象書類名】明細書
【補正対象項目名】００２８
【補正方法】変更
【補正の内容】
【００２８】
［００６５］
詳細には、フラスコ（１００ｍＬ）に窒素雰囲気下、１，６−ジアミノヘキサン（１，６−Ｄｉａｍｉｎｏｈｅｘａｎｅ，Ｃ６）（１．０９ｇ，７．８５ｍｍｏｌ）とＤＭＡｃ（２０ｍＬ）を入れ、室温でしばらく攪拌後、トリエチルアミン（１．３７ｍＬ，９．８１ｍｍｏｌ）を加えた後、０℃で５分攪拌した。その後、酸クロリド（ａｃｉｄ  ｃｈｌｏｒｉｄｅ）（２）（５．３０ｇ，７．８５ｍｍｏｌ）をＤＭＡｃ（５ｍＬ）に溶かし滴下し、４時間反応させた。反応終了後、メタノールを用い生成物を再沈殿させることにより精製し、ろ過により目的物を得た。生成物は真空乾燥（９５℃，６時間）した。白色粉末，収量：４．７ｇ，ＦＴ−ＩＲ（ＡＴＲ，ｃｍ−１）：３３０５（ＮＨ，ａｍｉｄｅ），２９２２，２８５０，２３５５，１６３３（Ｃ＝Ｏ，ｃａｒｂｏｎｙｌ），１５３８，１４５７，１０３０，６８０．
［００６６］
本実験例で用いたジアミンの化学式を以下に示す。
［化２３］
2017006748.tif 000085
［００６７］
＜実験例２＞  （ＰＡ−Ｃ８の合成）
１，８−ジアミノオクタン（１，８−Ｄｉａｍｉｎｏｏｃｔａｎｅ，Ｃ８）（０．７２ｇ，４．８７ｍｍｏｌ），トリエチルアミン（０．８５ｍＬ，６．０９ｍｍｏｌ），酸クロリド（２）（３．２９ｇ，４．８７ｍｍｏｌ），ＤＭＡｃ（２５ｍＬ）以外はＰＡ−Ｃ６の合成と同様に行った。淡黄色粉末，収量：３．０ｇ，ＦＴ−ＩＲ（ＡＴＲ，ｃｍ−１）：３３０１．５（ＮＨ，ａｍｉｄｅ），２９１８．７，２８４６．４，１６４１．１（Ｃ＝Ｏ，ｃａｒｂｏｎｙｌ），１５４５．７，１４６１．８，７１９．３．
［００６８］
本実験例で用いたジアミンの化学式を以下に示す。
［化２４］
2017006748.tif 000086
［００６９］
＜実験例３＞  （ＰＡ−Ｃ１０の合成）
１，１０−ジアミノデカン（１，１０−Ｄｉａｍｉｎｏｄｅｃａｎｅ，Ｃ１０）（０．８５ｇ，４．７７ｍｍｏｌ），トリエチルアミン（０．８３ｍＬ，５．９６ｍｍｏｌ），酸クロリド（２）（３．２２ｇ，４．７７ｍｍｏｌ），ＤＭＡｃ（２０ｍＬ）以外はＰＡ−Ｃ６の合成と同様に行った。白色粉末，収量：３．３
【手続補正１７】
【補正対象書類名】明細書
【補正対象項目名】００２９
【補正方法】変更
【補正の内容】
【００２９】
ｇ，ＦＴ−ＩＲ（ＡＴＲ，ｃｍ−１）：３２９６．７（ＮＨ，ａｍｉｄｅ），２９１８．７，２８４６．４，１６４１．１（Ｃ＝Ｏ，ｃａｒｂｏｎｙｌ），１５３９．９，１４５９．８，７２３．２．
［００７０］
本実験例で用いたジアミンの化学式を以下に示す。
［化２５］
2017006748.tif 000087
［００７１］
＜実験例４＞（ＰＡ−Ｃ１２の合成）
１，１２−ジアミノドデカン（１，１２−Ｄｉａｍｉｎｏｄｏｄｅｃａｎｅ，Ｃ１２）（０．８６ｇ，４．３ｍｍｏｌ），トリエチルアミン（０．７６ｍＬ，５．４ｍｍｏｌ），酸クロリド（２）（２．９３ｇ，４．３ｍｍｏｌ），ＤＭＡｃ（２０ｍＬ）以外はＰＡ−Ｃ６の合成と同様に行った。白色粉末，収量：３．０ｇ，ＦＴ−ＩＲ（ＡＴＲ，ｃｍ−１）：３３０５．４（ＮＨ，ａｍｉｄｅ），２９１８．７，２８５０．３，１６３７．３（Ｃ＝Ｏ，ｃａｒｂｏｎｙｌ），１５３８．０，１４５７．９，７１９．３．
［００７２］
本実験例で用いたジアミンの化学式を以下に示す。
［化２６］
2017006748.tif 000088
［００７３］
＜実験例５＞（ＰＡ−Ｃｙの合成）
１，６−ジアミノシクロヘキサン（１，６−Ｄｉａｍｉｎｏｃｙｃｌｏｈｅｘａｎｅ，Ｃｙ）（０．５８ｇ，５．０８ｍｍｏｌ），トリエチルアミン（０．８９ｍＬ，６．３５ｍｍｏｌ），酸クロリド（２）（３．４３ｇ，５．０８ｍｍｏｌ），ＤＭＡｃ（２５ｍＬ）以外はＰＡ−Ｃ６の合成と同様に行った。白色粉末，収量：３．１ｇ，ＦＴ−ＩＲ（ＡＴＲ，ｃｍ−１）：３２９０．０（ＮＨ，ａｍｉｄｅ），２９１６．８，２８５０．３，１６３７．３（Ｃ＝Ｏ，ｃａｒｂｏｎｙｌ），１５３８．０，１４５３．１，７２３．２．
［００７４］
本実験例で用いたジアミンの化学式を以下に示す。
［化２７］
2017006748.tif 000089
【手続補正１８】
【補正対象書類名】明細書
【補正対象項目名】００３０
【補正方法】変更
【補正の内容】
【００３０】
［００７５］
＜実験例６＞（ＰＡ−ＰＤの合成）
ｐ−フェニレンジアミン（ｐ−Ｐｈｅｎｙｌｅｎｅｄｉａｍｉｎｅ，ＰＤ）（０．６５ｇ，５．８５ｍｍｏｌ），トリエチルアミン（１．０２ｍＬ，７．３１ｍｍｏｌ），酸クロリド（２）（３．９５ｇ，５．８５ｍｍｏｌ），ＤＭＡｃ（２５ｍＬ）以外はＰＡ−Ｃ６の合成と同様に行った。淡黄色粉末，収量：３．８ｇ，ＦＴ−ＩＲ（ＡＴＲ，ｃｍ−１）：３２９３．８（ＮＨ，ａｍｉｄｅ），２９２２．６，２８４９．３，１６５８．５（Ｃ＝Ｏ，ｃａｒｂｏｎｙｌ），１５１３．８，１４６１．６，１４００．１，８３５．０，７１７．４，５１５．９．
［００７６］
本実験例で用いたジアミンの化学式を以下に示す。
［化２８］
2017006748.tif 000090
［００７７］
＜実験例７＞（ＰＡ−ＤＰＥの合成）
４，４’−ジアミノジフェニルエーテル（４，４’−Ｄｉａｍｉｎｏｄｉｐｈｅｎｙｌ  ｅｔｈｅｒ，ＤＰＥ）（１．０１ｇ，５．０６ｍｍｏｌ），トリエチルアミン（０．８９ｍＬ，６．３３ｍｍｏｌ），酸クロリド（２）（３．４２ｇ，５．０６ｍｍｏｌ），ＤＭＡｃ（２５ｍＬ）以外はＰＡ−Ｃ６の合成と同様に行った。淡黄色繊維状，収量：３．８ｇ，ＦＴ−ＩＲ（ＡＴＲ，ｃｍ−１）：３２９０．０（ＮＨ，ａｍｉｄｅ），２９１９．７，２８５０．３，１６５３．７（Ｃ＝Ｏ，ｃａｒｂｏｎｙｌ），１４９７．５，１２２６．６，８３１．２．
［００７８］
本実験例で用いたジアミンの化学式を以下に示す。
［化２９］
2017006748.tif 000091
［００７９］
＜実験例８＞（ＰＡ−ＤＰＭの合成）
４，４’−ジアミノジフェニルメタン（４，４’−Ｄｉａｍｉｎｏｄｉｐｈｅｎｙｌ  ｍｅｔｈａｎｅ，ＤＰＭ）（１．０ｇ，５．０６ｍｍｏｌ），トリエチルアミン（０．７１ｍＬ，５．０６ｍｍｏｌ），酸クロリド（２）（３．４２ｇ，５．０６ｍｍｏｌ），ＤＭＡｃ（２０ｍＬ）以外はＰＡ−Ｃ６の合成と同様に行った。淡黄色粉末，収量：３．７ｇ，ＦＴ−ＩＲ（ＡＴＲ，ｃｍ−１）：３３０５．４（ＮＨ，ａｍｉｄｅ），２９１９．７，２８５０．３，１６５８．５（Ｃ＝Ｏ，ｃａｒｂｏｎｙｌ），１５９７．７，１５１３．８，１４５９．８，１４０９．７，８１０．９，７１５．５，５０２．４．
【手続補正１９】
【補正対象書類名】明細書
【補正対象項目名】００３１
【補正方法】変更
【補正の内容】
【００３１】
［００８０］
本実験例で用いたジアミンの化学式を以下に示す。
［化３０］
2017006748.tif 000092
［００８１］
＜実験例９＞（ＰＡ−ＢＰＥの合成）
２，２−ビス［４−（４−アミノフェノキシ）フェニル］プロパン（２，２−Ｂｉｓ［４−（４−ａｍｉｎｏｐｈｅｎｏｘｙ）ｐｈｅｎｙｌ  ｐｒｏｐａｎｅ，ＢＰＥ）（２．９４ｇ，７．０２ｍｍｏｌ），トリエチルアミン（１．２３ｍＬ，８．８ｍｍｏｌ），酸クロリド（２）（４．７４ｇ，７．０２ｍｍｏｌ），ＤＭＡｃ（２５ｍＬ）以外はＰＡ−Ｃ６の合成と同様に行った。ｐａｌｅ  ｂｒｏｗｎ  ｆｉｂｅｒ，収量：７．３ｇ，ＦＴ−ＩＲ（ＡＴＲ，ｃｍ−１）：３２９３．８（ＮＨ，ａｍｉｄｅ），２９１７．８，２８４９．３，１６５３．７（Ｃ＝Ｏ，ｃａｒｂｏｎｙｌ），１４９２．６，１２２０．７，８３１．２，５１２．０．
［００８２］
本実験例で用いたジアミンの化学式を以下に示す。
［化３１］
2017006748.tif 000093
［００８３］
＜実験例１０＞（ＰＡ−ＢＳの合成）
４，４’−ジアミノジフェニルスルホン（Ｂｉｓ（４−ａｍｉｎｏｐｈｅｎｙｌ）ｓｕｌｆｏｎｅ，ＢＳ）（１．３６ｇ，５．３３ｍｍｏｌ），トリエチルアミン（０．９３ｍＬ，６．７ｍｍｏｌ），酸クロリド（２）（３．６ｇ，５．３３ｍｍｏｌ），ＤＭＡｃ（２５ｍＬ）以外はＰＡ−Ｃ６の合成と同様に行った。淡黄色粉末，収量：３．４ｇ，ＦＴ−ＩＲ（ＡＴＲ，ｃｍ−１）：３３１３．１（ＮＨ，ａｍｉｄｅ），２９１９．７，２８４６．４，１６６６．２（Ｃ＝Ｏ，ｃａｒｂｏｎｙｌ），１５９２．９，１５１７．７，１４０２．０，１３０１．７，１１４６．７，１１０２．１，８３５．０，５５１．５．
［００８４］
本実験例で用いたジアミンの化学式を以下に示す。
［化３２］
2017006748.tif 000094
【手続補正２０】
【補正対象書類名】明細書
【補正対象項目名】００３２
【補正方法】変更
【補正の内容】
【００３２】
［００８５］
＜実験例１１＞（ＰＡ−Ｃ１２（０．５）／ＰＤ（０．５）の合成）
ポリアミド化合物（ＰＡ−Ｃ１２（０．５）／ＰＤ（０．５））の合成は、下記のスキームに沿って行った（なお、実験例１２〜１７も同様のスキームに沿って合成した）。
［００８６］
【手続補正２１】
【補正対象書類名】明細書
【補正対象項目名】００３４
【補正方法】変更
【補正の内容】
【００３４】
［００８７］
１，１２−ジアミノドデカン（Ｃ１２）（０．５ｇ，２．５ｍｍｏｌ），ｐ−フェニレンジアミン（ＰＤ）（０．２８ｇ，２．５ｍｍｏｌ），トリエチルアミン（１．０５ｍＬ，７．５ｍｍｏｌ），酸クロリド（２）（３．３８ｇ，５．０ｍｍｏｌ），ＤＭＡｃ（２０ｍＬ）以外はＰＡ−Ｃ６の合成と同様に行った。淡黄色粉末，収量：３．４ｇ，ＦＴ−ＩＲ（ＡＴＲ，ｃｍ−１）：３２９７．７（ＮＨ，ａｍｉｄｅ），２９１８．７，２８５４．１，１６４５．０（Ｃ＝Ｏ，ｃａｒｂｏｎｙｌ），１５４９．５，１５１３．８，１４６１．８，７１９．３．
［００８８］
本実験例で用いたジアミンの化学式を以下に示す。
［化３４］
2017006748.tif 000095
［００８９］
＜実験例１２＞（ＰＡ−ＰＤ（０．５）／ＤＰＭ（０．５）の合成）
ｐ−フェニレンジアミン（ＰＤ）（０．２３ｇ，２．１ｍｍｏｌ），４，４’−ジアミノジフェニルメタン（ＤＰＭ）（０．４３ｇ，２．１ｍｍｏｌ），トリエチルアミン（０．７４ｍＬ，５．２８ｍｍｏｌ），酸クロリド（２）（２．８５ｇ，４．２２ｍｍｏｌ），ＤＭＡｃ（２０ｍＬ）以外はＰＡ−Ｃ６の合成と同様に行った。淡黄色粉末，収量：３．０ｇ，ＦＴ−ＩＲ（ＡＴＲ，ｃｍ−１）：３３０５．４（ＮＨ，ａｍｉｄｅ），２９１７．８，２８４９．３，１６５７．５（Ｃ＝Ｏ，ｃａｒｂｏｎｙｌ），１５１１．９，１４６１．８，１４０５．９，７１５．５．
［００９０］
本実験例で用いたジアミンの化学式を以下に示す。
［化３５］
2017006748.tif 000096
［００９１］
＜実験例１３＞（ＰＡ−ＰＤ（０．５）／ＤＰＥ（０．５）の合成）
ｐ−フェニレンジアミン（ＰＤ）（０．２９ｇ，２．５６ｍｍｏｌ），４，４’−ジアミノジフェニルエーテル（ＤＰＥ）（０．５１ｇ，２．５６ｍｍｏｌ），トリエチルアミン（０．９ｍＬ，６．４ｍｍｏｌ），酸クロリド（２）（３．４６ｇ，５．１２ｍｍｏｌ），ＤＭＡｃ（２５ｍＬ）以外はＰＡ−Ｃ６の合成と同様に行った。淡黄色粉末，収量：４．０ｇ，ＦＴ−ＩＲ（ＡＴＲ，ｃｍ−１）：３２９３．８（ＮＨ，ａｍｉｄｅ），２９２２．６，２８４６．４，１６５７．５（Ｃ＝Ｏ，ｃａｒｂｏｎｙｌ），１５０１．３，１２２２．６，
【手続補正２２】
【補正対象書類名】明細書
【補正対象項目名】００３５
【補正方法】変更
【補正の内容】
【００３５】
８３１．２，７１５．５，５１３．９
［００９２］
本実験例で用いたジアミンの化学式を以下に示す。
［化３６］
2017006748.tif 000097
［００９３］
＜実験例１４＞（ＰＡ−ＢＰＥ（０．５）／Ｃ４（０．５）の合成）
２，２−ビス［４−（４−アミノフェノキシ）フェニル］プロパン（ＢＰＥ）（１．０７ｇ，２．６ｍｍｏｌ），１，４−ジアミノブタン（１，４−Ｄｉａｍｉｎｂｕｔａｎｅ，Ｃ４）（０．２３ｇ，２．６ｍｍｏｌ），トリエチルアミン（０．７３ｍＬ，６．４ｍｍｏｌ），酸クロリド（２）（３．５１ｇ，５．１９ｍｍｏｌ），ＤＭＡｃ（２５ｍＬ）以外はＰＡ−Ｃ６の合成と同様に行った。白色粉末，収量：３．８ｇ，ＦＴ−ＩＲ（ＡＴＲ，ｃｍ−１）：３２９２．９（ＮＨ，ａｍｉｄｅ），１６５７．５（Ｃ＝Ｏ，ｃａｒｂｏｎｙｌ）．
［００９４］
本実験例で用いたジアミンの化学式を以下に示す。
［化３７］
2017006748.tif 000098
［００９５］
＜実験例１５＞（ＰＡ−ＢＰＥ（０．５）／ＰＤ（０．５）の合成）
２，２−ビス［４−（４−アミノフェノキシ）フェニル］プロパン（ＢＰＥ）（１．２２ｇ，２．９２ｍｍｏｌ），ｐ−フェニレンジアミン（ＰＤ）（０．３２ｇ，２．９２ｍｍｏｌ），トリエチルアミン（１．０２ｍＬ，７．３ｍｍｏｌ），酸クロリド（２）（３．９４ｇ，５．８３ｍｍｏｌ），ＤＭＡｃ（２５ｍＬ）以外はＰＡ−Ｃ６の合成と同様に行った。淡黄色粉末，収量：４．７ｇ，ＦＴ−ＩＲ（ＡＴＲ，ｃｍ−１）：３２９３．８（ＮＨ，ａｍｉｄｅ），２９２３．６，２８５４．１，１６５３．７（Ｃ＝Ｏ，ｃａｒｂｏｎｙｌ），１５０１．３，１４６１．８，１４０２．０，１２３０．４，８２７．３．
［００９６］
本実験例で用いたジアミンの化学式を以下に示す。
［化３８］
2017006748.tif 000099
【手続補正２３】
【補正対象書類名】明細書
【補正対象項目名】００３６
【補正方法】変更
【補正の内容】
【００３６】
［００９７］
＜実験例１６＞（ＰＡ−ＢＰＥ（０．７５）／ＤＰＭ（０．２５）の合成）
２，２−ビス［４−（４−アミノフェノキシ）フェニル］プロパン（ＢＰＥ）（１．８５ｇ，４．４４ｍｍｏｌ），４，４’−ジアミノジフェニルメタン（ＤＰＭ）（０．３ｇ，１．４８ｍｍｏｌ），トリエチルアミン（１．０４ｍＬ，７．４ｍｍｏｌ），酸クロリド（２）（４．０ｇ，５．９２ｍｍｏｌ），ＤＭＡｃ（２５ｍＬ）以外はＰＡ−Ｃ６の合成と同様に行った。淡黄色粉末，収量：６．２ｇ，ＦＴ−ＩＲ（ＡＴＲ，ｃｍ−１）：３２９３．８（ＮＨ，ａｍｉｄｅ），１６５３．７（Ｃ＝Ｏ，ｃａｒｂｏｎｙｌ）．
［００９８］
本実験例で用いたジアミンの化学式を以下に示す。
［化３９］
2017006748.tif 000100
［００９９］
＜実験例１７＞（ＰＡ−ＢＰＥ（０．７５）／ＰＤ（０．２５）の合成）
２，２−ビス［４−（４−アミノフェノキシ）フェニル］プロパン（ＢＰＥ）（２．１４ｇ，５．１３ｍｍｏｌ），ｐ−フェニレンジアミン（ＰＤ）（０．１９ｇ，１．７１ｍｍｏｌ），トリエチルアミン（１．２ｍＬ，８．６ｍｍｏｌ），酸クロリド（２）（４．６２ｇ，６．８４ｍｍｏｌ），ＤＭＡｃ（２５ｍＬ）以外はＰＡ−Ｃ６の合成と同様に行った。淡黄色粉末，収量：６．６ｇ，ＦＴ−ＩＲ（ＡＴＲ，ｃｍ−１）：３２９２．９（ＮＨ，ａｍｉｄｅ），２９２０．７，２８５４．１，１６５７．５（Ｃ＝Ｏ，ｃａｒｂｏｎｙｌ），１４９７．５，１４５６．０，１４０１．０，１２３０．４，８２７．３．
［０１００］
本実験例で用いたジアミンの化学式を以下に示す。
［化４０］
2017006748.tif 000101
［０１０１］
＜＜機械的物性評価のためのポリアミド化合物の合成、及び試験片作製＞＞
＜実験例１８＞（ＰＡ／ＢＰＥの合成）
セパラブルフラスコ（Ｓｅｐａｒａｂｌｅ  ｆｌａｓｋ（５００ｍＬ））に窒素雰囲気下、２，２−ビス［４−（４−アミノフェノキシ）フェニル］プロパン（ＢＰＥ）（３５．７ｇ，５２．８５ｍｍｏｌ）とＤＭＡｃ（１４０ｍＬ）を入れ、０℃でしばらくメカニカル攪拌機を用い攪拌後、トリエチルアミン（１８．５ｍＬ，１３２．０ｍｍｏｌ）加えた後、０℃で５分間攪拌した。そ
【手続補正２４】
【補正対象書類名】明細書
【補正対象項目名】００３７
【補正方法】変更
【補正の内容】
【００３７】
の後、酸クロリド（２）（３５．７ｇ，５２．８５ｍｍｏｌ）をＤＭＡｃ（４０ｍＬ）に溶解させ滴下、室温で４時間反応させた。反応終了後、水を用い生成物を再沈殿させ精製し、４回洗浄した。生成物は真空乾燥（８５℃，８時間）した。白色繊維状、収量：５０．０ｇ。ＦＴ−ＩＲ（ＡＴＲ，ｃｍ−１）：３２９３．８（ＮＨ，ａｍｉｄｅ），２９１７．８，２８４９．３，１６５３．７（Ｃ＝Ｏ，ｃａｒｂｏｎｙｌ），１４９２．６，１２２０．７，８３１．２，５１２．０．
合成されたポリアミド化合物を用いて試験片後述の方法で作製した。成形温度：１５０〜１７０℃、金型温度：１５〜１７℃とした。
［０１０２］
＜実験例１９＞（ＰＡ／ＢＰＥ（０．８）／ＤＰＥ（０．２）の合成）
セパラブルフラスコ（Ｓｅｐａｒａｂｌｅ  ｆｌａｓｋ（５００ｍＬ））に窒素雰囲気下、２，２−ビス［４−（４−アミノフェノキシ）フェニル］プロパン（ＢＰＥ）（２７．２ｇ，６４．９ｍｍｏｌ）、４，４’−ジアミノジフェニルエーテル（ＤＰＥ）（３．３ｇ，１６．２ｍｍｏｌ）とＤＭＡｃ（１８０ｍＬ）を入れ、０ｏＣでしばらくメカニカル攪拌機を用い攪拌後、トリエチルアミン（２８．４ｍＬ，２０２．８ｍｍｏｌ）加えた後、０℃で５分間攪拌した。その後、酸クロリド（２）（５４．８ｇ，８１２．１ｍｍｏｌ）をＤＭＡｃ（７０ｍＬ）に溶解させ滴下、室温で４時間反応させた。反応終了後、水を用い生成物を再沈殿させ精製し、４回洗浄した。生成物は真空乾燥（９０℃，８時間）した。白色繊維状、収量：８０．０ｇ。ＦＴ−ＩＲ（ＡＴＲ，ｃｍ−１）：３２８８．３（ＮＨ，ａｍｉｄｅ），２９１４．３，２８４６．７，１６５７．１（Ｃ＝Ｏ，ｃａｒｂｏｎｙｌ），１４５９．７，１２１０．４，８３５．９，７０６．４，５１４．３．
合成されたポリアミド化合物を用いて試験片は後述の方法で作製した。成形温度：１５０〜１７０℃、金型温度：１５〜１７℃とした。
［０１０３］
本実験例で用いたジアミンの化学式を以下に示す。
［化４１］
2017006748.tif 000102
［０１０４］
＜実験例２０＞（ＰＡ／ＢＰＥ（０．８）／ＮＢ（０．２）の合成）
２，２−ビス［４−（４−アミノフェノキシ）フェニル］プロパン（ＢＰＥ）（４５．４ｇ，６７．２ｍｍｏｌ）、ビスアミノエチルノルボネン（ＮＢ）（２．１ｇ，１３．４ｍｍｏｌ）とＤＭＡｃ（１７０
【手続補正２５】
【補正対象書類名】明細書
【補正対象項目名】００３８
【補正方法】変更
【補正の内容】
【００３８】
ｍＬ）、トリエチルアミン（２３．６ｍＬ，１６８．０ｍｍｏｌ），酸クロリド（２）（４５．４ｇ，６７．２ｍｍｏｌ），ＤＭＡｃ（５０ｍＬ）以外はＰＡ／ＢＰＥ（０．８）／ＤＰＥ（０．２）の合成（実験例１９）と同様に行った。白色繊維状、収量：６４．０ｇ。ＦＴ−ＩＲ（ＡＴＲ，ｃｍ−１）：３２９６．７（ＮＨ，ａｍｉｄｅ），２９２１．６，２８５１．２，１６５４．６（Ｃ＝Ｏ，ｃａｒｂｏｎｙｌ），１６０５．４，１５４１．８，１４９８．４，１２２８．４，８３０．２，７２１．２，５１３．０．
合成されたポリアミド化合物を用いて試験片は後述の方法で作製した。成形温度：１４０〜１６０℃、金型温度：１６〜１７℃とした。
［０１０５］
本実験例で用いたジアミンの化学式を以下に示す。
［化４２］
2017006748.tif 000103
［０１０６］
２．各種物性の試験方法
〔１〕ＴＧＡ（Ｔｈｅｒｍｏｇｒａｖｉｍｅｔｒｉｃ  Ａｎａｌｙｓｅ，熱重量分析）測定）
試料の重さ：１０ｍｇ、温度範囲：３０−５５０℃で測定し、熱分解温度Ｔｄ（５％重量減少温度）を求めた。ＴＧＡ測定にはＢＲＵＫＥＲ−ＡＸＳ（株）ＴＧ−ＤＴＡ２０００ＳＡを用いた。
［０１０７］
〔２〕吸水率試験
予め真空乾燥したポリアミド化合物を、熱プレスを用いて成形した。長さ４３．０ｍｍ×幅２６．０ｍｍ×厚み２．０ｍｍの試験片を用いた。測定条件は以下のとおりとした。
吸水率測定前に、予め真空乾燥（温度：２５℃、６時間）した試験片の重さを正確に測定した。その後、イオン交換水（１００ｍＬ）を入れたビーカー中に２４時間浸した。浸した後、試験片をビーカーから取り出し表面についた水を拭いた。重量を正確に測定し、試験片の重量差を求めた。
［０１０８］
〔３〕動的粘弾性試験
ポリアミド化合物の貯蔵弾性率、ｔａｎδの温度依存性について、動的粘弾性測定を行って求めた。試料の幅、厚みを測定して測定パラメータに用いた
【手続補正２６】
【補正対象書類名】明細書
【補正対象項目名】００４０
【補正方法】変更
【補正の内容】
【００４０】
を行った。試験に当たっては、試験片の幅、厚みを測定した。測定には島津製作所製のＡＧＳ−Ｘ  １０ｋＮＸ  ５試験機を用いた。測定条件は、試験速度２ｍｍ／ｍｉｎ、最大荷重１０ｋＮ、測定温度２３℃とした。
［０１１２］
（４）  シャルピー衝撃試験
衝撃特性は、ノッチ付シャルピー試験を行い、シャルピー衝撃値を求めて評価した。試験片は、（１）で作製したＫ７１１０のタイプ１試験片について、Ｋ７１１１に準拠してノッチを付けて作製した。試験に当たっては、試験片の幅、厚みを測定した。測定にはシャルピー衝撃試験機、株式会社  東洋精機製作所ＤＧ−Ｕ８を用いた。
［０１１３］
３．試験結果
〔１〕ＴＧＡ、吸水率試験、動的粘弾性試験の結果
表１に、２成分ポリアミド化合物の試験結果を示す。
［０１１４］
［表１］
2017006748.tif 000104
［０１１５］
表２に、３成分ポリアミド化合物の試験結果を示す。
［０１１６］
【手続補正２７】
【補正対象書類名】明細書
【補正対象項目名】００４１
【補正方法】変更
【補正の内容】
【００４１】
［表２］
2017006748.tif 000105
［０１１７］
図１に、従来のポリアミド化合物と実験例のポリアミド化合物との吸水率のグラブを示す。
また、図２に従来の衝撃吸収樹脂と実験例のポリアミド化合物のｔａｎδを比較したグラフを示す。
また、図３に図２のｔａｎδの値から推定した本発明の実験例のポリアミド化合物の衝撃吸収率を示す。
［０１１８］
表１、表２、図１より、いずれの実験例のポリアミド化合物も従来のポリアミド化合物に比べて、耐吸水性が高いことが分かる。
詳細には、実験例のポリアミド化合物は、従来ポリアミド化合物の吸水性（ＰＡ６：  ９．０％，  ＰＡ６６：  ８．５％，  ＰＡ１１：  １．９％，  ＰＡ１２：  １．６％）に比べ耐吸水性が高いことが確認された。これは、本実験例のポリアミド化合物は、分子中に長鎖分子が導入されており、これによって水素結合部分（水を吸う部分）を少なくし、水分子の結合を減らすことができたためであると推測される。
図１より、特に、従来ポリアミド化合物であるＰＡ１２の吸水率（１．５％、飽和状態）に比べ本実験例のポリアミド化合物の耐吸水率が約５．〜３０倍向上したことが分かる。
［０１１９］
動的粘弾性測定により求めたポリアミドの貯蔵弾性率ｔａｎδが上記の表１、
【手続補正２８】
【補正対象書類名】明細書
【補正対象項目名】００４２
【補正方法】変更
【補正の内容】
【００４２】
２に示されている。表１、２には、動的粘弾性測定により求めた−５０℃における貯蔵弾性率とｔａｎδのピークからもとめたガラス転移温度も示した。
粘弾性体に応力を加え変形させると、与えられた力の大部分は内部変形のエネルギーとして貯えられ、応力の除去に際し復元の原動力となる。一方、与えられた力の一部は歪みに伴う内部の分子移動の摩擦のために消費され、最終的に熱に変わる。
内部摩擦の大小を示す値がｔａｎδである。このｔａｎδが大きければ伝達率が小さくエネルギー吸収率が大きくなる。
［０１２０］
図２に示されるように、実験例のポリアミド化合物のｔａｎδは、従来の衝撃吸収樹脂に匹敵する値を有していることが分かる。
また、図３に示されるように、図２のｔａｎδの値から推定した実験例のポリアミド化合物の衝撃吸収率も、従来の衝撃吸収樹脂に匹敵する値を有していることが分かる。
このように、動的粘弾性測定により衝撃吸収率（エネルギー吸収率）を推定できた。一般的に、ｔａｎδが高くなるとエネルギー吸収率が高くなる。なお、天然ゴムの衝撃吸収率は２５％，ｔａｎδ＝０．１であり、シリコンゴムの衝撃吸収率は２８％，ｔａｎδ＝０．５であり、ブチルゴムの衝撃吸収率は４１％，ｔａｎδ＝１．０であり、軟質ポリウレタンの衝撃吸収率は５８％，ｔａｎδ＝１．４である。
［０１２１］
また、成形による得られた試験片は透明であり、本発明のポリアミド化合物は非結晶性樹脂であることが確認された。
［０１２２］
〔２〕機械的物性評価
表３に、ポリアミド化合物の機械的物性の測定結果を示す。
［０１２３］
【手続補正２９】
【補正対象書類名】明細書
【補正対象項目名】００４３
【補正方法】変更
【補正の内容】
【００４３】
［表３］
2017006748.tif 000106
［０１２４］
表３は、左から順番に実験例１８、１９、２０の結果を示す。いずれのポ
【手続補正３０】
【補正対象書類名】明細書
【補正対象項目名】００４４
【補正方法】変更
【補正の内容】
【００４４】
リアミド化合物も引張特性、曲げ特性、及び衝撃特性が優れていることが確認された。
［０１２５］
＜実験例の効果＞
実験例のポリアミド化合物は、ソフトセグメントとハードセグメントをアミド結合により連結されており、疎水構造、柔軟なアルキル鎖、伸び特性、剛直性部位をもつ樹脂である。このポリアミド化合物により高強度・高エネルギー吸収性能を兼ね備えた樹脂が実現される。実験例のポリアミドの特徴は、次の３つである。すなわち、〔１〕エネルギー吸収性が高いこと。〔２〕耐吸水率が高いこと。〔３〕非結晶性（透明性）であること、を特徴とする。
また、本実験例１８、１９、２０のポリアミド化合物では、引張特性、曲げ特性、及び衝撃特性が優れていることを特徴とする。
［０１２６］
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または本質から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
［０１２７］
本発明は上記で詳述した実施形態に限定されず、本発明の請求項に示した範囲で様々な変形または変更が可能である。
産業上の利用可能性
［０１２８］
本発明のポリアミド化合物は、低吸水性が要求されるあらゆる用途に利用できる。例えば、自動車、鉄道車両、船舶、飛行機等のあらゆる部材として利用できる。例えば、内装材及び外装材等として用いられる。このうち自動車用品としては、自動車用内装材、自動車用インストルメントパネル、自動
【手続補正３１】
【補正対象書類名】図面
【補正対象項目名】図１
【補正方法】変更
【補正の内容】
【図１】
2017006748.tif 000107
【手続補正３２】
【補正対象書類名】図面
【補正対象項目名】図２
【補正方法】変更
【補正の内容】
【図２】
2017006748.tif 000108
【手続補正３３】
【補正対象書類名】図面
【補正対象項目名】図３
【補正方法】変更
【補正の内容】
【図３】
2017006748.tif 000109
【国際調査報告】
2017006748.tif 000110
2017006748.tif 000111
2017006748.tif 000112
2017006748.tif 000113